(57)【要約】  プロトン供与性を有する化合物を金属塩とすることなく、電子供与性の原子団を有する有機遷移金属錯体化合物を工業的または経済的に有利に合成する製造方法およびその方法で製造されるメタセシス触媒を提供する。塩基性化合物の存在下で、電子吸引性の原子団を有する有機遷移金属錯体化合物にプロトン供与性を有する化合物を接触させることによって、電子吸引性の原子団を、より電子供与性の強い原子団に変換する有機遷移金属錯体化合物の製造方法および、該製造方法で合成して得られる、アルカリ金属の含有量が低減されたメタセシス触媒を提供する。【特許請求の範囲】
【請求項１】
塩基性化合物の存在下で、（Ａ）電子吸引性の原子団を有する有機遷移金属錯体化合物に、（Ｂ）プロトン供与性を有する化合物を接触させることによって、前記（Ａ）電子吸引性の原子団を有する有機遷移金属錯体化合物中の電子吸引性の原子団を、前記（Ｂ）プロトン供与性を有する化合物に由来する電子吸引性の原子団に変換する工程を含む、（Ｃ）有機遷移金属錯体化合物の製造方法。
【請求項２】
前記（Ｂ）プロトン供与性を有する化合物が、アルコールおよびチオールから選ばれる少なくとも１種以上である、請求項１に記載の有機遷移金属錯体化合物の製造方法。
【請求項３】
前記（Ａ）電子吸引性の原子団を有する有機遷移金属錯体化合物が、メタルアルキリデンまたはメタルアルキリジンを有する有機遷移金属錯体化合物である、請求項１または２に記載の有機遷移金属錯体化合物の製造方法。
【請求項４】
請求項１乃至３いずれかに記載の有機遷移金属錯体化合物の製造方法で合成して得られる、下記一般式（１）で表されるメタセシス触媒。
【化１】
2007046352.tif 000012
（上記一般式（１）中、Ｒ1は、アルキル、アリ−ル、置換アリールから選ばれる。Ｒ2およびＲ3は、それぞれ独立に、水素、アルキル、アリール、置換アリール、アルキルシリル、アルケニルから選ばれ、これらは同じであっても異なっていてもよい。Ｒ4はアルキル、ハロゲン化アルキル、アリール、置換アリールから選ばれる。Ｎは窒素原子であり、Ｑは酸素または硫黄原子である。Ｅは配位性の分子であり、エーテル、アルキルホスフィン、アリールホスフィン、アルコキシホスフィン、ピリジン、アルキルアミン、アルキリデンアミンから選ばれる。Ｍは周期律表第３族〜第１２族から選ばれる遷移金属原子である。ｍは１以上３以下の整数であり、ｍが２または３の場合、Ｒ4は互いに結合してもよい。また、ｎは０以上２以下の整数である。）
【請求項５】
前記一般式（１）で表わされるメタセシス触媒において、周期律表第３族〜第１２族から選ばれる前記遷移金属原子Ｍが、タンタリウム、バナジウム、モリブデン、タングステン、レニウム、ルテニウムおよびオスミウムからなる群から選ばれる１種であって、ｍが１または２であり、ｎが０または１である、請求項４に記載のメタセシス触媒。
【請求項６】
アルカリ金属の含有量が１０ｐｐｍ以下である、請求項４または５に記載のメタセシス触媒。
【請求項７】
下記一般式（１）で表され、アルカリ金属の含有量が１０ｐｐｍ以下である、メタセシス触媒。
【化２】
2007046352.tif 000013
（上記一般式（１）中、Ｒ1は、アルキル、アリ−ル、置換アリールから選ばれる。Ｒ2およびＲ3は、それぞれ独立に、水素、アルキル、アリール、置換アリール、アルキルシリル、アルケニルから選ばれ、これらは同じであっても異なっていてもよい。Ｒ4はアルキル、ハロゲン化アルキル、アリール、置換アリールから選ばれる。Ｎは窒素原子であり、Ｑは酸素または硫黄原子である。Ｅは配位性の分子であり、エーテル、アルキルホスフィン、アリールホスフィン、アルコキシホスフィン、ピリジン、アルキルアミン、アルキリデンアミンから選ばれる。Ｍは周期律表第３族〜第１２族から選ばれる遷移金属原子である。ｍは１以上３以下の整数であり、ｍが２または３の場合、Ｒ4は互いに結合してもよい。また、ｎは０以上２以下の整数である。）
【請求項８】
請求項１乃至３いずれかに記載の有機遷移金属錯体化合物の製造方法を用いる、メタセシス触媒の製造方法。
【請求項９】
請求項４乃至７いずれかに記載のメタセシス触媒の存在下に、環状オレフィンを重合して得られる、開環メタセシス重合体。
【請求項１０】
請求項４乃至７いずれかに記載のメタセシス触媒の存在下に、環状オレフィンを重合する工程を含む、開環メタセシス重合体の製造方法。
【発明の詳細な説明】
【技術分野】
【０００１】
本発明は、有機遷移金属錯体化合物の製造方法およびその方法で製造されるメタセシス触媒ならびに該メタセシス触媒を用いて重合して得られる開環メタセシス重合体およびその重合体の製造方法に関する。
【背景技術】
【０００２】
一般的に、有機遷移金属錯体化合物は、酸素、水、プロトン供与性を有する化合物の影響を受け易い。有機遷移金属錯体化合物の種類によっては、酸素、水、プロトン供与性を有する化合物と接触すると、酸化分解、加水分解や脱離分解などによって分解する。【０００３】
シクロペンタジエニル、アルコキシ、カルボキシル等の電子供与性の強い原子団を有する有機遷移金属錯体化合物を合成するためには、プロトン供与性を有する化合物を、プロトン供与性を持たないアルキルアルカリ金属塩に変換して、より電子供与性の強い原子団の反応試薬として用いることが多い。しかし、この方法で有機遷移金属錯体化合物を製造すると、アルカリ金属の強いカチオン性のため、有機遷移金属錯体化合物の所望の部位と反応せずに有機遷移金属錯体化合物を分解させたり、副反応が起こったりして、所望の有機遷移金属錯体化合物が得られない場合がある。また、アルカリ金属イオンと対アニオン原子団の種類によって配位子交換の反応性が異なるため、製造できる有機遷移金属錯体化合物が制限され、これらの理由から、分解反応や副反応を起こさない有機遷移金属錯体化合物の製造方法の改良が望まれている。【０００４】
一方、シクロペンタジエニルなどの炭化水素系の配位子を有する有機遷移金属メタロセン錯体化合物においては、Ｊｏｒｄａｎらによって、従来の方法で用いられていたシクロペンタジエンとブチルリチウムなどの有機金属化合物や水素化アルカリ金属化合物を反応させて得られるシクロペンタジエニル金属塩と遷移金属塩化物との合成反応を行うことなく、特定のプロトン供与性のシクロペンタジエンと遷移金属ジメチルアミド化合物を接触することによってアルカリ金属塩を使わずに有機遷移金属メタロセン錯体化合物を合成する方法が報告されている。この合成方法ではアルカリ金属塩による有機遷移金属メタロセン錯体化合物合成時の副反応を抑えることができるが、高温で長時間の反応条件を必要とし、製造コストが高い（特許文献１、２および非特許文献１参照）。【０００５】
近年、タングステンあるいはモリブデンを中心金属とするメタセシス触媒を用いることで開環メタセシス重合を始めとする各種メタセシス反応が進行することをＳｃｈｒｏｃｋらが報告している（非特許文献２、３および４参照）。これらのメタセシス触媒はアルコキシ等の、より電子供与性の強い原子団を有する有機遷移金属アルキリデン錯体化合物であり、アルコール等のプロトン供与性を有する化合物とナトリウム、リチウム、カリウムまたはそれらの水素化金属化合物、さらにブチルリチウムなどの有機金属化合物と接触させて得られるアルキルアルカリ金属塩を、電子吸引性原子団であるハロゲンまたはトリフラートを配位子として有する有機遷移金属錯体化合物に接触させ、より電子供与性の強いアルコキシ等に交換して合成しており、この際、副生物としてはハロゲン化アルカリ金属またはトリフラートアルカリ金属塩が生成する。【０００６】
従って、製造されたメタセシス触媒には反応試薬である過剰なアルキルアルカリ金属塩が残留することになり、これらの副生物や反応試薬が残留したメタセシス触媒を用いてメタセシス反応を行うと、副生物や反応試薬の強いイオン性のため、副生物や反応試薬がアニオン重合の重合開始剤となって反応基質を重合したり、メタセシス反応の活性種と配位子交換反応を起こしてメタセシス触媒を変質したり、分解したりすることがある。また、メタセシス反応によって製造された製品中に金属が残留すると、製品の物性や色調に悪影響を与える場合がある。【０００７】
メタセシス重合反応では重合後に主鎖に形成される不飽和結合を水素添加反応により飽和結合に変換することが一般的である。この際、生成物中にメタセシス触媒合成反応由来のアルカリ金属塩、すなわち、副生物や反応試薬が混入していると、副生物や反応試薬が水素添加反応触媒と反応して変質したり分解したりして正常な水素添加反応を阻害する場合がある。【０００８】
従来のメタセシス触媒の合成法ではイオン性の高いアルカリ金属を用いるために種々の問題点が存在しており、アルカリ金属を用いないメタセシス触媒製造法の開発が望まれている。
【特許文献１】国際公開第９５／３２９７９号パンフレット
【特許文献２】米国特許５５９７９３５号明細書
【非特許文献１】Gary M. Diamond他１名、「Synthesis of Group 4 Metal rac-(EBI)M(NR2)2 Complexes by Amine Elimination. Scope and Limitations」、Organometallics、15、4030〜4037（1996）
【非特許文献２】Richard R. Schrock、「Living Ring-Opening Metathesis Polymerization Catalyzed by Well-Characterized Transition-Metal Alkylidene Complexes」、Acc.Chem.Res.、23、158（1990）
【非特許文献３】R. R. Schrock他１３名、「Further Studies of Imido Alkylidene Complexes of Tungsten, Well-Characterized Olefin Metathesis Catalysts with Controllable」、Organometallics、9、2262（1990）
【非特許文献４】Richard R. Schrock他５名、「Synthesis of Molybdenum Imido Alkyidene Complexes and Some Reactions Involving Acyclic Olefins」、J.Am.Chem.Soc.、112, 3875（1990）
【発明の開示】
【０００９】
本発明は、プロトン供与性を有する化合物を金属塩とすることなく、塩基性化合物の存在下で電子供与性の原子団を有する有機遷移金属錯体化合物を工業的または経済的に有利に合成する製造方法およびその方法で製造されるメタセシス触媒、さらに、該メタセシス触媒を用いて重合して得られる開環メタセシス重合体とその重合体の製造方法を提供するものである。
【００１０】
本発明者は、前述の課題を解決するため鋭意検討した結果、任意の塩基性化合物の存在下において、任意の電子吸引性原子団を有する有機遷移金属錯体化合物に任意のプロトン供与性を有する化合物を接触させることによって、任意の電子吸引性原子団を有する有機遷移金属錯体化合物中の電子吸引性原子団を、任意のプロトン供与性を有する化合物に由来する、より電子供与性の強い電子吸引性原子団に変換する新規な有機遷移金属錯体化合物の製造方法および、その方法で製造して得られるアルカリ金属の含有量が低減されたメタセシス触媒、さらに、該メタセシス触媒を用いて環状オレフィンを重合して得られる開環メタセシス重合体とその重合体の製造方法を見出し、本発明を完成するに至った。
【００１１】
すなわち本発明は、
［１］塩基性化合物の存在下で、（Ａ）電子吸引性の原子団を有する有機遷移金属錯体化合物に、（Ｂ）プロトン供与性を有する化合物を接触させることによって、前記（Ａ）電子吸引性の原子団を有する有機遷移金属錯体化合物中の電子吸引性の原子団を、前記（Ｂ）プロトン供与性を有する化合物に由来する電子吸引性の原子団に変換する工程を含む、（Ｃ）有機遷移金属錯体化合物の製造方法；
［２］前記（Ｂ）プロトン供与性を有する化合物が、アルコールおよびチオールから選ばれる少なくとも１種以上である、［１］に記載の有機遷移金属錯体化合物の製造方法；
［３］前記（Ａ）電子吸引性の原子団を有する有機遷移金属錯体化合物が、メタルアルキリデンまたはメタルアルキリジンを有する有機遷移金属錯体化合物である、［１］または［２］に記載の有機遷移金属錯体化合物の製造方法；
［４］［１］乃至［３］いずれかに記載の有機遷移金属錯体化合物の製造方法で合成して得られる、下記一般式（１）で表されるメタセシス触媒；
【００１２】
【化１】
2007046352.tif 000002
【００１３】
（上記一般式（１）中、Ｒ1は、アルキル、アリ−ル、置換アリールから選ばれる。Ｒ2およびＲ3は、それぞれ独立に、水素、アルキル、アリール、置換アリール、アルキルシリル、アルケニルから選ばれ、これらは同じであっても異なっていてもよい。Ｒ4はアルキル、ハロゲン化アルキル、アリール、置換アリールから選ばれる。Ｎは窒素原子であり、Ｑは酸素または硫黄原子である。Ｅは配位性の分子であり、エーテル、アルキルホスフィン、アリールホスフィン、アルコキシホスフィン、ピリジン、アルキルアミン、アルキリデンアミンから選ばれる。Ｍは周期律表第３族〜第１２族から選ばれる遷移金属原子である。ｍは１以上３以下の整数であり、ｍが２または３の場合、Ｒ4は互いに結合してもよい。また、ｎは０以上２以下の整数である。）
［５］前記一般式（１）で表わされるメタセシス触媒において、周期律表第３族〜第１２族から選ばれる前記遷移金属原子Ｍが、タンタリウム、バナジウム、モリブデン、タングステン、レニウム、ルテニウムおよびオスミウムからなる群から選ばれる１種であって、ｍが１または２であり、ｎが０または１である、［４］に記載のメタセシス触媒；
［６］アルカリ金属の含有量が１０ｐｐｍ以下である、［４］または［５］に記載のメタセシス触媒；
［７］下記一般式（１）で表され、アルカリ金属の含有量が１０ｐｐｍ以下である、メタセシス触媒；
【００１４】
【化２】
2007046352.tif 000003
【００１５】
（上記一般式（１）中、Ｒ1は、アルキル、アリ−ル、置換アリールから選ばれる。Ｒ2およびＲ3は、それぞれ独立に、水素、アルキル、アリール、置換アリール、アルキルシリル、アルケニルから選ばれ、これらは同じであっても異なっていてもよい。Ｒ4はアルキル、ハロゲン化アルキル、アリール、置換アリールから選ばれる。Ｎは窒素原子であり、Ｑは酸素または硫黄原子である。Ｅは配位性の分子であり、エーテル、アルキルホスフィン、アリールホスフィン、アルコキシホスフィン、ピリジン、アルキルアミン、アルキリデンアミンから選ばれる。Ｍは周期律表第３族〜第１２族から選ばれる遷移金属原子である。ｍは１以上３以下の整数であり、ｍが２または３の場合、Ｒ4は互いに結合してもよい。また、ｎは０以上２以下の整数である。）
［８］［１］乃至［３］いずれかに記載の有機遷移金属錯体化合物の製造方法を用いる、メタセシス触媒の製造方法；
［９］［４］乃至［７］いずれかに記載のメタセシス触媒の存在下に、環状オレフィンを重合して得られる、開環メタセシス重合体；および
［１０］［４］乃至［７］いずれかに記載のメタセシス触媒の存在下に、環状オレフィンを重合する工程を含む、開環メタセシス重合体の製造方法である。
【００１６】
本発明の有機遷移金属錯体化合物の製造方法により、該有機遷移金属錯体化合物の製造を工業的にかつ経済的に効率よく行うことが可能である。
また、本発明の有機遷移金属錯体化合物の製造方法で合成して得られるメタセシス触媒は、アルカリ金属の含有量が低減されるため、該触媒を用いて重合された開環メタセシス重合体は、事前にアルカリ金属を除去することなく水素添加反応を行なうことができる。
さらに、その開環メタセシス重合体またはその水素添加物は、たとえばアルカリ金属の含有量に厳しい制限のある電子材料などの用途にも好適に使用することができ、工業的に極めて価値がある。
【図面の簡単な説明】
【００１７】
上述した目的、およびその他の目的、特徴および利点は、以下に述べる好適な実施の形態、およびそれに付随する以下の図面によってさらに明らかになる。
【図１】実施例で得られた有機遷移金属錯体化合物の1Ｈ−ＮＭＲスペクトルを示す図である。
【発明を実施するための最良の形態】
【００１８】
以下、本発明に係る有機遷移金属錯体化合物の製造方法およびその方法によって製造して得られるメタセシス触媒、さらに、該メタセシス触媒を用いて環状オレフィンを重合して得られる開環メタセシス重合体とその重合体の製造方法に関して具体的に説明する。【００１９】
本発明に係る有機遷移金属錯体化合物の製造方法は、
塩基性化合物の存在下で、
（Ａ）電子吸引性の原子団を有する有機遷移金属錯体化合物に、
（Ｂ）プロトン供与性を有する化合物を接触させることによって、
（Ａ）電子吸引性の原子団を有する有機遷移金属錯体化合物中の電子吸引性の原子団を、（Ｂ）プロトン供与性を有する化合物に由来する電子吸引性の原子団に変換することにより、（Ｃ）有機遷移金属錯体化合物を得る工程を含む。任意の塩基性化合物の存在下において、任意の電子吸引性原子団を有する有機遷移金属錯体化合物に任意のプロトン供与性を有する化合物を接触させることによって、任意の電子吸引性原子団を、より電子供与性の強い原子団に変換することができる。【００２０】
以下、本発明で用いられる各成分について、具体例を用いて説明するが、本発明は以下の例示化合物に限定されるものではない。また、本発明において、各成分について、例示化合物を単独で用いてもよいし、複数組み合わせて用いてもよい。【００２１】
また、本明細書において、特に断りのない場合、Ｍｅはメチル基、iＰｒはｉｓｏ−プロピル基、tＢｕはｔｅｒｔ−ブチル基、Ｐｈはフェニル基、Ａｄはアダマンチル基を示す。また、ＰＭｅ3はトリメチルホスフィン、Ｐ（ＯＭｅ）3はトリメトキシホスフィンを示す。また、ｄｍｅは１，２−ジメトキシエタンを示し、ｔｈｆはテトラヒドロフランを示す。【００２２】
本発明において、塩基性化合物とは、配位する非共有電子対をもった分子またはプロトン受容体であり、たとえば、塩基性有機化合物である。また、塩基性化合物が、アルカリ金属を含まないことが好ましい。
有機塩基性化合物の具体例として、アンモニア、メチルアミン等の一級アミン類；
ジフェニルアミン等の二級アミン類；
トリエチルアミン、エチルジイソプロピルアミン、等の三級アミン類；および
１，４−ジアザビシクロ［２，２，２］オクタン、ピリジン、ルチジン等の含窒素複素環類；等の窒素含有塩基性有機化合物；ならびに
ホスフィン等のリン含有塩基性有機化合物が挙げられる。【００２３】
これらの中で、特にトリエチルアミン、エチルジイソプロピルアミン、ピリジン、ルチジンおよび１，４−ジアザビシクロ［２，２，２］オクタンが好ましい。さらに、これらの塩基性化合物は、２種類以上を任意の割合で使用してもよい。【００２４】
また、電子吸引性とは、電気陰性が強いことである。また、電子吸引性の原子団とは、電気陰性が強い原子団であり、ハロゲン、ハロゲンを含有するアルキルまたはアリ−ルスルホナート、アルキルまたはアリ−ルスルホナート、ハロゲンを含有するホスフェート、ハロゲンを含有するアルキルまたはアリ−ルカルボキシレートおよび、アルキルまたはアリ−ルカルボキシレート等が挙げられる。電子吸引性の原子団として、さらに具体的には、フッ素、塩素、臭素、ヨウ素、トリフルオロメタンスルホナートすなわちトリフラート、トルエンスルホナート、ヘキサフルオロホスフェートおよびトリフルオロアセテート等を例示することができ、これらの中で、特に、塩素、トリフルオロメタンスルホナートおよびトルエンスルホナートが好ましい。また、これらを２種類以上混在させて用いてもよい。【００２５】
本発明における（Ａ）電子吸引性の原子団を有する有機遷移金属錯体化合物は、（Ａ）電子吸引性の原子団を有する有機遷移金属錯体化合物中の電子吸引性の原子団より電子供与性の強い、（Ｂ）プロトン供与性を有する化合物に由来する電子吸引性の原子団で置換することができる電子吸引性の原子団を、少なくとも１つ以上有する化合物である。さらに、（Ａ）電子吸引性の原子団を有する有機遷移金属錯体化合物は、電子吸引性の原子団に加えて、いかなる配位子を有していてもよく、単原子または多原子の中性、陽イオン性、または陰イオン性の原子団を含有する配位子が挙げられる。【００２６】
また、（Ａ）電子吸引性の原子団を有する有機遷移金属錯体化合物は、メタルアルキリデンまたはメタルアルキリジンを有する有機遷移金属錯体化合物またはその前駆体であることが好ましい。【００２７】
メタルアルキリデンまたはメタルアルキリジンを有する有機遷移金属錯体化合物とは、電子吸引性原子団を有する有機遷移金属錯体化合物が、遷移中心金属原子とα位の炭素との間で２価または３価の遊離原子価をもつ２重結合または３重結合を形成して結合しているメタルアルキリデンまたはメタルカルベン、または遷移金属−炭素間に３重結合をもつメタルアルキリジンまたはメタルカルバインを有する有機遷移金属錯体化合物である。【００２８】
また、メタルアルキリデンまたはメタルアルキリジンを有する有機遷移金属錯体化合物の前駆体とは、そのものは遷移中心金属原子とα位の炭素との間で２価または３価の遊離原子価をもつ２重結合または３重結合を形成していないが、触媒としてアルキル化などの処理を施した後、加熱や有機金属試薬と接触させることによって、メタルアルキリデンやメタルアルキリジンを形成させられる有機金属錯体化合物である。【００２９】
メタルアルキリデンまたはメタルアルキリジンを有する有機遷移金属錯体化合物として、たとえば、Ｗ（＝ＣＨtＢｕ）（＝Ｎ−２，６−Ｍｅ2Ｃ6Ｈ3）（ｄｍｅ）Ｃｌ2、Ｗ（＝ＣＨtＢｕ）（＝Ｎ−２，６−iＰｒ2Ｃ6Ｈ3）Ｃｌ2（ｄｍｅ）、Ｗ（＝ＣＨＣＨ＝ＣＰｈ2）（Ｏ）Ｃｌ2（ｔｈｆ）、Ｗ（＝ＣＨＣＨ＝ＣＰｈ2）（＝Ｎ−２，６−iＰｒ2Ｃ6Ｈ3）Ｃｌ2（ＰＭｅ3）、Ｗ（＝ＣＨＣＨ＝ＣＰｈ2）（＝Ｎ−２，６−iＰｒ2Ｃ6Ｈ3）Ｃｌ2［Ｐ（ＯＭｅ）3］、Ｗ（＝ＣＨＣＨ＝ＣＭｅＰｈ）（＝Ｎ−２，６−Ｍｅ2Ｃ6Ｈ3）Ｃｌ2（ＰＭｅ3）2、Ｍｏ（＝ＣＨＣＭｅ2Ｐｈ）（＝Ｎ−２，６−iＰｒ2Ｃ6Ｈ3）（ＯＳＯ2ＣＦ3）2（ｄｍｅ）、Ｍｏ（＝ＣＨＣＭｅ2Ｐｈ）（＝Ｎ−２，６−Ｍｅ2Ｃ6Ｈ3）（ＯＳＯ2ＣＦ3）2（ｄｍｅ）、Ｍｏ（＝ＣＨtＢｕ）（＝Ｎ−２，６−Ｍｅ2Ｃ6Ｈ3）（ＯＳＯ2ＣＦ3）2（ｄｍｅ）、Ｍｏ（＝ＣＨＣＭｅ3）（＝Ｎ−２，６−Ｃｌ2Ｃ6Ｈ3）（ＯＳＯ2ＣＦ3）2（ｄｍｅ）、Ｍｏ（＝ＣＨＳｉＭｅ3）（＝Ｎ−Ａｄ）（ＯＳＯ2ＣＦ3）2（ｄｍｅ）、Ｔａ（＝ＣＨＣＭｅ3）Ｃｌ2［ＯＣＭｅ（ＣＨ2ＰＰｈ2）2］、Ｍｏ（＝ＣＨＳｉＭｅ3）（＝Ｎ−２，６−Ｍｅ2Ｃ6Ｈ3）（ＯＣＭｅ2ＣＦ3）2（ＰＭｅ3）、Ｗ（≡ＣtＢｕ）（ＯtＢｕ）2（ＯＳＯ2ＣＦ3）2（ｄｍｅ）、Ｗ（≡ＣtＢｕ）（ｄｍｅ）Ｃｌ3、Ｗ（ＮＨ−２，６−iＰｒ2Ｃ6Ｈ3）（≡ＣtＢｕ）（ｄｍｅ）Ｃｌ2、Ｒｅ（≡ＣtＢｕ）（＝ＣＨＭｅ）（ＯＣＭｅ2ＣＦ3）2（ｄｍｅ）、Ｗ（≡ＣtＢｕ）（ＯtＢｕ）3などが挙げられる。【００３０】
メタルアルキリデンまたはメタルアルキリジンを有する有機遷移金属錯体化合物の前駆体として、Ｗ（＝Ｎ−２，６−Ｍｅ2Ｃ6Ｈ3）Ｃｌ4、[Ｅｔ4Ｎ][Ｗ（≡ＣtＢｕ）Ｃｌ4]、Ｗ（＝Ｎ−２，６−Ｍｅ2Ｃ6Ｈ3）（ＣＨ2tＢｕ）2Ｃｌ2（ｔｈｆ）2、Ｍｏ（＝Ｎ−２，６−iＰｒ2Ｃ6Ｈ3）Ｃｌ4（ｔｈｆ）2、Ｏｓ（＝Ｎ−２，６−iＰｒ2Ｃ6Ｈ3）（ＣＨ2tＢｕ）2Ｃｌ2、Ｏｓ（＝Ｎ−２，６−iＰｒ2Ｃ6Ｈ3）Ｃｌ4、Ｖ（＝Ｎ−２，６−Ｍｅ2Ｃ6Ｈ3）Ｃｌ3、Ｖ（＝Ｎ−２，６−Ｍｅ2Ｃ6Ｈ3）（ＮＲ2）Ｃｌ2等が挙げられる。【００３１】
本発明において、（Ｂ）プロトン供与性を有する化合物は、プロトンを供与できる化合物であればいずれでもよいが、（Ａ）電子吸引性の原子団を有する有機遷移金属錯体化合物に塩基性化合物の存在下で接触させることによって、そのプロトンを脱離させ、（Ａ）電子吸引性の原子団を有する有機遷移金属錯体化合物中の電子吸引性原子団を、（Ｂ）プロトン供与性を有する化合物に由来する、より強い電子供与性を有する原子団に置換することができる化合物である。すなわち、（Ｂ）プロトン供与性を有する化合物に由来する電子吸引性の原子団の電子供与性は、（Ａ）電子吸引性の原子団を有する有機遷移金属化合物中の、電子吸引性の原子団の電子供与性より強い。【００３２】
なお、本発明において、（Ｂ）プロトン供与性を有する化合物は、塩基性化合物と同じ化合物であってもよいし、異なる化合物であってもよい。
（Ｂ）プロトン供与性を有する化合物として、具体的には、ｔｅｒｔ−ブチルアルコール（２−メチル−２−プロパノール）、１，１，１，３，３，３−ヘキサフルオロ−２−メチル−２−プロパノ−ル、パーフルオロ−ｔｅｒｔ−ブチルアルコール、フェノール、２，６−ジイソプロピルフェノール、２，６−ジクロロフェノール、２，２'−ビフェノール、３，３'−ジ−ｔｅｒｔ−ブチル−５，５'，６，６'−テトラメチル−２，２'−ジヒドロキシビフェニル等のアルコール；
カルボン酸；
スルホン酸；
一級アミン、ジメチルアミン等の二級アミン等のアミン；および
２−メチル−２−プロパンチオール、ベンゾチオール、４−ｔｅｒｔ−ブチルチオフェノール等のチオール； 
等が挙げられる。このうち、（Ｂ）プロトン供与性を有する化合物がアルコールおよびチオールから選ばれる少なくとも１種以上であるであることが好ましい。アルコールは、アルコール性水酸基を含むものであってもフェノール性水酸基を含むものであってもよい。【００３３】
また、（Ｂ）プロトン供与性を有する化合物がアルコールおよびチオールから選ばれる少なくとも１種以上であって、（Ａ）電子吸引性の原子団を有する有機遷移金属錯体化合物が、メタルアルキリデンまたはメタルアルキリジンを有する有機遷移金属錯体化合物であってもよい。【００３４】
また、（Ｂ）プロトン供与性を有する化合物は、１プロトンでも２プロトン以上の多官能性であってもよく、これらの化合物は、ハロゲン、ケイ素、シアノ、エーテル、エステル等を共に含有してもよい。また、これらの化合物は、単独で使用しても２種類以上を併用してもよい。【００３５】
本発明における（Ｃ）有機遷移金属錯体化合物は、周期律表（長周期型）第３族から第１２族までの遷移金属原子を中心金属とする有機遷移金属錯体化合物であり、好ましくは、第４族から第９族までの遷移金属原子からなる有機遷移金属錯体化合物である。このような遷移金属原子として、たとえば、チタン、バナジウム、ニオビウム、タンタリウム、モリブデン、タングステン、レニウム、ルテニウム、オスミウムおよび、ロジウムなどが挙げられ、好ましくは、タンタリウム、バナジウム、モリブデン、タングステン、レニウム、ルテニウムおよびオスミウムであり、さらに好ましくは、モリブデンまたはタングステンである。【００３６】
（Ｃ）有機遷移金属錯体化合物として、たとえば、アルキリデン錯体化合物、アルキリジン錯体化合物、フィッシャー型カルベン錯体化合物、メタロセン錯体化合物およびポストメタロセン錯体化合物等が挙げられる。【００３７】
さらに、（Ａ）電子吸引性の原子団を有する有機遷移金属錯体化合物が、特にメタルアルキリデンまたはメタルアルキリジンを有する有機遷移金属錯体化合物である場合、（Ｃ）有機遷移金属錯体化合物は、メタセシス重合、開環メタセシス反応、閉環メタセシス反応または交叉メタセシス反応などの触媒または触媒の前駆体として好適に使用することができる。【００３８】
本発明において、塩基性化合物の存在下で、（Ａ）電子吸引性の原子団を有する有機遷移金属錯体化合物に（Ｂ）プロトン供与性を有する化合物を接触させる時の各成分の使用量は、たとえば以下のようにする。
まず、（Ａ）電子吸引性の原子団を有する有機遷移金属錯体化合物１モルに対する（Ｂ）プロトン供与性を有する化合物の使用量を、たとえば０．１モル以上、好ましくは０．２モル以上とする。また、（Ａ）電子吸引性の原子団を有する有機遷移金属錯体化合物１モルに対する（Ｂ）プロトン供与性を有する化合物の使用量を、たとえば１００モル以下、好ましくは１０モル以下とする。
また、（Ｂ）プロトン供与性を有する化合物１モルに対する塩基性化合物の使用量は、たとえば０．１モル以上、好ましくは０．２モル以上とする。また、（Ｂ）プロトン供与性を有する化合物１モルに対する塩基性化合物の使用量は、たとえば１００モル以下、好ましくは１０モル以下とする。ただし、塩基性化合物が溶媒を兼ねる場合はこの限りではない。【００３９】
さらに、（Ａ）電子吸引性原子団を有する有機遷移金属錯体化合物と（Ｂ）プロトン供与性を有する化合物との接触形態に特に制限はなく、無溶媒での接触、有機溶媒中での懸濁接触、これらの媒体中での均一溶液接触および、気相中での接触等のいずれであってもよい。
有機溶媒を使用する場合、その具体例として、ペンタン、ヘキサン、トルエン、キシレンなどの炭化水素；
ジエチルエーテル、テトラヒドロフラン、ジオキサン、ジメトキシエタンなどのエーテル；
ジクロロメタン、ジクロロエタン、クロロホルム、クロルベンゼン等のハロゲン化炭化水素；および
ピリジン、ピペリジン等の塩基性化合物が挙げられる。これらは、単独あるいは２種類以上を混合して使用してもよい。【００４０】
さらに、これらを接触させる温度は、たとえば−１００℃以上、好ましくは−８０℃以上である。また、接触温度は、たとえば２００℃以下、好ましくは１００℃以下である。
また、接触は、窒素、アルゴンなどの不活性ガス雰囲気下で行ってもよく、接触させる圧力は、たとえば常圧以上である。また、接触させる圧力は、たとえば１０ＭＰａ以下、好ましくは１．０ＭＰａ以下である。
また、接触させる時間は、たとえば０．１時間以上、好ましくは０．５時間以上、さらに好ましくは１時間以上とする。接触時間は、たとえば１ヶ月以下、好ましくは２００時間以下、さらに好ましくは５０時間以下とする。【００４１】
また、本発明の製造方法により得られる（Ｃ）有機遷移金属錯体化合物は、必要に応じて単離または分離して精製してもよい。この精製は、一般的な蒸留、抽出、分液、濃縮、析出、再結晶、ろ過、洗浄または乾燥などの公知の方法から適宜、組合せて行うことができる。また、これらの操作温度は−１００〜３００℃程度であり、圧力は１×１０-6〜１０ＭＰａ程度であり、それぞれの方法に適した条件を選択することができる。【００４２】
本発明の製造方法は、たとえば、下記一般式（１）で示されるメタセシス触媒の製造方法として好適に用いられる。また、本発明において、（Ｃ）有機遷移金属錯体化合物が、メタセシス触媒であってもよい。【００４３】
【化３】
2007046352.tif 000004
【００４４】
上記一般式（１）において、Ｒ1は、アルキル、アリール、置換アリールから選ばれ、特に炭素原子数４以上３０以下、さらに炭素原子数４以上２０以下のアルキル、アリール、置換アリールが好ましい。具体的には、ｔｅｒｔ−ブチル、フェニル、４−ｔｅｒｔ−ブチルフェニル、２，６−ジメチルフェニル、２，６−ジイソプロピルメチル、１−ナフチル、２，６−ジクロロフェニル、４−フルオロ−２，６−ジメチルフェニル、アダマンチル等が好ましく例示される。【００４５】
また、上記一般式（１）において、Ｒ2およびＲ3は、水素、アルキル、アリール、置換アリール、アルキルシリル、アルケニルから選ばれ、これらは同じであっても異なっていてもよく、特に、水素および炭素原子数４以上２０以下のアルキル、アリール、置換アリール、アルキルシリル、アルケニルが好ましく、具体的には、水素、メチル、エチル、イソプロピル、ｔｅｒｔ−ブチル、２−フェニル−２−プロピル、フェニル、１−ナフチル、トリメチルシリル、２，２−ジメチルビニル、２−メチル−２−フェニルビニル、２，２−ジフェニルビニル等が好ましく例示される。【００４６】
また、上記一般式（１）において、Ｒ4は、アルキル、ハロゲン化アルキル、アリール、置換アリールから選ばれ、特に、炭素原子数４以上２０以下のアルキル、ハロゲン化アルキル、アリール、置換アリールが好ましく、具体的には、イソプロピル、パーフルオロプロピル、ｔｅｒｔ−ブチル、パーフルオロ−ｎ−ブチル、１，１，１−トリフルオロ−２−メチル−２−プロピル、１，１，１，３，３，３−ヘキサフルオロ−２−メチル−２−プロピル、パーフルオロ−ｔｅｒｔ−ブチル、フェニル、１−ナフチル、２，６−ジイソプロピルフェニル、２，６−ジメチルフェニル、２，６−ジクロロフェニル、２，２'−ビフェニル等が好ましく例示される。【００４７】
また、上記一般式（１）において、Ｎは窒素原子であり、Ｑは酸素または硫黄原子である。
また、Ｅは、エーテル、アルキルホスフィン、アリールホスフィン、アルコキシホスフィン、ピリジン、アルキルアミン、アルキリデンアミンから選ばれる配位性の分子である。Ｅとして、具体的には、ジメチルエーテル、テトラヒドロフラン、トリメチルホスフィン、トリフェニルホスフィン、トリメトキシホスフィン、ピリジン、ルチジン、トリエチルアミン、プロピリデンアミン等が好ましく例示される。【００４８】
上記一般式（１）において、Ｍは、周期律表（長周期型）第３族から第１２族までから選ばれる遷移金属原子であり、好ましくは、第４族から第９族までの遷移金属原子である。遷移金属原子として、たとえば、チタン、バナジウム、ニオビウム、タンタリウム、モリブデン、タングステン、ルテニウム、オスミウムおよび、ロジウムなどが挙げられ、好ましくは、タンタリウム、バナジウム、モリブデン、タングステン、レニウム、ルテニウムおよびオスミウム、さらに好ましくはモリブデンおよびタングステンである。また、Ｍが、タンタリウム、バナジウム、モリブデン、タングステン、レニウム、ルテニウムおよびオスミウムからなる群から選ばれる１種であって、ｍが１または２であり、ｎが０または１であってもよい。【００４９】
また、上記一般式（１）において、ｍは１以上３以下の整数、好ましくは１または２であり、ｍが２または３の場合、Ｒ4は互いに結合してもよく、具体的には、３，３'−ジ−ｔｅｒｔ−ブチル−５，５'，６，６'−テトラメチル−２，２'−ビフェニル等が例示される。また、ｎは０以上２以下の整数であり、好ましくは０または１である。【００５０】
上記一般式（１）のメタセシス触媒として、メタセシス反応および重合を行うことができる触媒であれば限定はされないが、たとえば、Ｗ（＝Ｎ−２，６−iＰｒ2Ｃ6Ｈ3）（＝ＣＨtＢｕ）（ＯtＢｕ）2、Ｗ（＝Ｎ−２，６−iＰｒ2Ｃ6Ｈ3）（＝ＣＨtＢｕ）（ＯＣＭｅ2ＣＦ3）2、Ｗ（＝Ｎ−２，６−iＰｒ2Ｃ6Ｈ3）（＝ＣＨtＢｕ）［ＯＣＭｅ（ＣＦ3）2］2、Ｗ（＝Ｎ−２，６−iＰｒ2Ｃ6Ｈ3）（＝ＣＨtＢｕ）［ＯＣ（ＣＦ3）3］2などを含むＷ（＝Ｎ−２，６−Ｒ5Ｒ6Ｃ6Ｈ3）（＝ＣＨＲ7）（ＯＲ8）2、Ｗ（＝Ｎ−２，６−iＰｒ2Ｃ6Ｈ3）（＝ＣＨtＢｕ）（ＳtＢｕ）2などを含むＷ（＝Ｎ−２，６−Ｒ5Ｒ6Ｃ6Ｈ3）（＝ＣＨＲ7）（ＳＲ9）2、Ｗ（＝Ｎ−Ｒ10）（＝ＣＨＲ7）（ＯＲ8）2、Ｗ（＝Ｎ−Ｒ10）（＝ＣＨＲ7）（ＳＲ9）2、Ｗ（＝Ｎ−２，６−Ｒ5Ｒ6Ｃ6Ｈ3）（＝ＣＨＲ7）（ＯＲ8）2Ｐ（Ｒ11）3、Ｗ（＝Ｎ−２，６−Ｒ5Ｒ6Ｃ6Ｈ3）（＝ＣＨＲ7）（ＳＲ9）2Ｐ（Ｒ11）3、Ｗ（＝Ｎ−Ｒ10）（＝ＣＨＲ7）（ＯＲ8）2Ｐ（Ｒ11）3、Ｗ（＝Ｎ−Ｒ10）（＝ＣＨＲ7）（ＳＲ9）2Ｐ（Ｒ11）3、Ｗ（＝ＣＨＣＭｅ2Ｐｈ）（＝Ｎ−２，６−iＰｒ2Ｃ6Ｈ3）（Ｏ−２，６−Ｃｌ2Ｃ6Ｈ3）2（Ｐｙ）などを含むＷ（＝Ｎ−２，６−Ｒ5Ｒ6Ｃ6Ｈ3）（＝ＣＨＲ7）（ＯＲ8）2Ｐｙ、Ｗ（＝Ｎ−２，６−Ｒ5Ｒ6Ｃ6Ｈ3）（＝ＣＨＲ７）（ＳＲ9）2Ｐｙ、Ｗ（＝Ｎ−Ｒ10）（＝ＣＨＲ7）（ＯＲ8）2Ｐｙ、Ｗ（＝Ｎ−Ｒ10）（＝ＣＨＲ7）（ＳＲ9）2Ｐｙ（ただし、Ｒ5、Ｒ6は、Ｈ、iＰｒ、Ｍｅ、tＢｕなどのアルキル基、ＯＭｅなどのアルコキシ基またはハロゲン、Ｒ7はtＢｕ、ＣＭｅ2Ｐｈ、ＣＨ＝ＣＭｅ2、ＣＨ＝ＣＭｅＰｈ、ＣＨ＝ＣＰｈ2、Ｐｈ、ＳｉＭｅ3などのアルキル基、アリール基、ケイ素残基、Ｒ8はｔＢｕ、ＣＭｅ2ＣＦ3、ＣＭｅ（ＣＦ3）2、Ｃ（ＣＦ3）3、Ｃ6Ｈ5、２−tＢｕＣ6Ｈ4、２−tＢｕ−４，５−Ｍｅ2Ｃ6Ｈ、２，６−Ｃｌ2Ｃ6Ｈ3などのアルキル基、ハロゲン化アルキル基、アリール基、Ｒ9はtＢｕ、ＣＭｅ2ＣＦ3、ＣＭｅ（ＣＦ3）2、Ｃ（ＣＦ3）3、Ｐｈ、２−tＢｕＣ6Ｈ4、２−tＢｕ−４，５−Ｍｅ2Ｃ6Ｈなどのアルキル基、ハロゲン化アルキル基、アリール基、Ｒ10はtＢｕ、アダマンチルなどのアルキル基、Ｒ11は、Ｈ、Ｍｅなどのアルキル基、ＯＭｅなどのアルコキシ基またはＰｈなどのアリール基であり、Ｐｙは、ピリジン、ルチジンなどのピリジン誘導体またはトリエチルアミン、プロピリデンアミンなどのアミン誘導体、Ｍｅはメチル基、iＰｒはｉｓｏ−プロピル基、tＢｕはｔｅｒｔ−ブチル基、ＯＭｅはメトキシ基、Ｐｈはフェニル基を示す。）等のタングステン系アルキリデン触媒；
Ｍｏ（＝Ｎ−２，６−iＰｒ2Ｃ6Ｈ3）（＝ＣＨtＢｕ）（ＯtＢｕ）2、Ｍｏ（＝Ｎ−２，６−iＰｒ2Ｃ6Ｈ3）（＝ＣＨtＢｕ）（ＯＣＭｅ2ＣＦ3）2、Ｍｏ（＝Ｎ−２，６−iＰｒ2Ｃ6Ｈ3）（＝ＣＨtＢｕ）［ＯＣＭｅ（ＣＦ3）2］2、Ｍｏ（＝Ｎ−２，６−iＰｒ2Ｃ6Ｈ3）（＝ＣＨtＢｕ）［ＯＣ（ＣＦ3）3］2、Ｍｏ（＝Ｎ−２，６−Ｍｅ2Ｃ6Ｈ3）（＝ＣＨtＢｕ）［ＯＣ（ＣＦ3）3］2、Ｍｏ（＝ＣＨＣＭｅ2Ｐｈ）（＝Ｎ−２，６−Ｍｅ2Ｃ6Ｈ3）［ＯＣ（ＣＦ3）3］2、Ｍｏ（＝Ｎ−２，６−iＰｒ2Ｃ6Ｈ3）（＝ＣＨtＢｕ）（ＳtＢｕ）2、Ｍｏ（＝ＣＨＣＭｅ2Ｐｈ）（＝Ｎ−２，６−iＰｒ2Ｃ6Ｈ3）［ＯＣ（ＣＦ3）3］2などを含むＭｏ（＝Ｎ−２，６−Ｒ5Ｒ6Ｃ6Ｈ3）（＝ＣＨＲ7）（ＯＲ8）2、Ｍｏ（＝ＣＨＣＭｅ2Ｐｈ）（＝Ｎ−２，６−iＰｒ2Ｃ6Ｈ3）（ＳtＢｕ）2などを含むＭｏ（＝Ｎ−２，６−Ｒ5Ｒ6Ｃ6Ｈ3）（＝ＣＨＲ7）（ＳＲ9）2、Ｍｏ（＝ＣＨＳｉＭｅ3）（＝Ｎ−Ａｄ）（Ｏ−２，６−iＰｒ2Ｃ6Ｈ3）2などを含むＭｏ（＝Ｎ−Ｒ10）（＝ＣＨＲ7）（ＯＲ8）2、Ｍｏ（＝Ｎ−Ｒ10）（＝ＣＨＲ7）（ＳＲ9）2、Ｍｏ（＝Ｎ−２，６−Ｒ5Ｒ6Ｃ6Ｈ3）（＝ＣＨＲ7）（ＯＲ8）2Ｐ（Ｒ11）3、Ｍｏ（＝Ｎ−２，６−Ｒ5Ｒ6Ｃ6Ｈ3）（＝ＣＨＲ7）（ＳＲ9）2Ｐ（Ｒ11）3、Ｍｏ（＝Ｎ−Ｒ10）（＝ＣＨＲ7）（ＯＲ8）2Ｐ（Ｒ11）3、Ｍｏ（＝Ｎ−Ｒ10）（＝ＣＨＲ7）（ＳＲ9）2Ｐ（Ｒ11）3、Ｍｏ（＝Ｎ−２，６−Ｒ5Ｒ6Ｃ6Ｈ3）（＝ＣＨＲ7）（ＯＲ8）2Ｐｙ、Ｍｏ（＝Ｎ−２，６−Ｒ5Ｒ6Ｃ6Ｈ3）（＝ＣＨＲ7）（ＳＲ9）2Ｐｙ、Ｍｏ（＝Ｎ−Ｒ10）（＝ＣＨＲ7）（ＯＲ8）2Ｐｙ、Ｍｏ（＝Ｎ−Ｒ10）（＝ＣＨＲ7）（ＳＲ9）2Ｐｙ（ただし、Ｒ5、Ｒ6は、Ｈ、iＰｒ、Ｍｅ、tＢｕなどのアルキル基、ＯＭｅなどのアルコキシ基またはハロゲン、Ｒ7はtＢｕ、ＣＭｅ2Ｐｈ、ＣＨ＝ＣＭｅ2、ＣＨ＝ＣＭｅＰｈ、ＣＨ＝ＣＰｈ2、Ｐｈ、ＳｉＭｅ3などのアルキル基、アリール基、ケイ素残基、Ｒ8はtＢｕ、ＣＭｅ2ＣＦ3、ＣＭｅ（ＣＦ3）2、Ｃ（ＣＦ3）3、Ｃ6Ｈ5、２−tＢｕＣ6Ｈ4、２−tＢｕ−４，５−Ｍｅ2Ｃ6Ｈ2などのアルキル基、ハロゲン化アルキル基、アリール基であり、二つのＲ8が互いに結合していてもよい。Ｒ9はtＢｕ、ＣＭｅ2ＣＦ3、ＣＭｅ（ＣＦ3）2、Ｃ（ＣＦ3）3、Ｐｈ、２−tＢｕＣ6Ｈ4、２−tＢｕ−４，５−Ｍｅ2Ｃ6Ｈ2などのアルキル基、ハロゲン化アルキル基、アリール基であり、二つのＲ9が互いに結合していてもよい。Ｒ10はtＢｕ、アダマンチルなどのアルキル基、Ｒ11は、Ｈ、Ｍｅなどのアルキル基、ＯＭｅなどのアルコキシ基またはＰｈなどのアリール基であり、Ｐｙは、ピリジン、ルチジンなどのピリジン誘導体またはトリエチルアミン、プロピリデンアミンなどのアミン誘導体、Ｍｅはメチル基、iＰｒはｉｓｏ−プロピル基、tＢｕはｔｅｒｔ−ブチル基、ＯＭｅはメトキシ基、Ｐｈはフェニル基を示す。）等のモリブデン系アルキリデン触媒；
Ｖ（＝Ｎ−２，６−Ｒ5Ｒ6Ｃ6Ｈ3）（＝ＣＨＲ7）（ＯＲ8）、Ｖ（＝Ｎ−２，６−Ｒ5Ｒ6Ｃ6Ｈ3）（＝ＣＨＲ7）（ＳＲ9）、Ｖ（＝Ｎ−Ｒ10）（＝ＣＨＲ7）（ＯＲ8）2、Ｖ（＝Ｎ−Ｒ10）（＝ＣＨＲ7）（ＳＲ9）、Ｖ（＝Ｎ−２，６−Ｒ5Ｒ6Ｃ6Ｈ3）（＝ＣＨＲ7）（ＯＲ8）Ｐ（Ｒ11）3、Ｖ（＝Ｎ−２，６−Ｒ5Ｒ6Ｃ6Ｈ3）（＝ＣＨＲ7）（ＳＲ9）Ｐ（Ｒ11）3、Ｖ（＝Ｎ−Ｒ10）（＝ＣＨＲ7）（ＯＲ8）Ｐ（Ｒ11）3、Ｖ（＝Ｎ−Ｒ10）（＝ＣＨＲ7）（ＳＲ9）Ｐ（Ｒ11）3、Ｖ（＝Ｎ−２，６−Ｒ5Ｒ6Ｃ6Ｈ3）（＝ＣＨＲ7）（ＯＲ8）Ｐｙ、Ｖ（＝Ｎ−２，６−Ｒ5Ｒ6Ｃ6Ｈ3）（＝ＣＨＲ7）（ＳＲ9）2Ｐｙ、Ｖ（＝Ｎ−Ｒ10）（＝ＣＨＲ7）（ＯＲ8）Ｐｙ、Ｖ（＝Ｎ−Ｒ10）（＝ＣＨＲ7）（ＳＲ9）2Ｐｙ（ただし、Ｒ5、Ｒ6は、Ｈ、iＰｒ、Ｍｅ、tＢｕなどのアルキル基、ＯＭｅなどのアルコキシ基またはハロゲン、Ｒ7はtＢｕ、ＣＭｅ2Ｐｈ、ＣＨ＝ＣＭｅ2、ＣＨ＝ＣＭｅＰｈ、ＣＨ＝ＣＰｈ2、Ｐｈ、ＳｉＭｅ3などのアルキル基、アリール基、ケイ素残基、Ｒ8はtＢｕ、ＣＭｅ2ＣＦ3、ＣＭｅ（ＣＦ3）2、Ｃ（ＣＦ3）3、Ｃ6Ｈ5、２−tＢｕＣ6Ｈ4、２−tＢｕ−４，５−Ｍｅ2Ｃ6Ｈなどのアルキル基、ハロゲン化アルキル基、アリール基、Ｒ9はtＢｕ、ＣＭｅ2ＣＦ3、ＣＭｅ（ＣＦ3）2、Ｃ（ＣＦ3）3、Ｐｈ、２−tＢｕＣ6Ｈ4、２−tＢｕ−４，５−Ｍｅ2Ｃ6Ｈなどのアルキル基、ハロゲン化アルキル基、アリール基、Ｒ10はtＢｕ、アダマンチルなどのアルキル基、Ｒ11は、Ｈ、Ｍｅなどのアルキル基、ＯＭｅなどのアルコキシ基またはＰｈなどのアリール基であり、Ｐｙは、ピリジン、ルチジンなどのピリジン誘導体またはトリエチルアミン、プロピリデンアミンなどのアミン誘導体、Ｍｅはメチル基、iＰｒはｉｓｏ−プロピル基、tＢｕはｔｅｒｔ−ブチル基、ＯＭｅはメトキシ基、Ｐｈはフェニル基を示す。）等のバナジウム系アルキリデン触媒；
Ｏｓ（＝Ｎ−２，６−Ｍｅ2Ｃ6Ｈ3）（ＣＨ2tＢｕ）2（ＯtＢｕ）2等を含むＯｓ（＝Ｎ−２，６−Ｒ5Ｒ6Ｃ6Ｈ3）（＝ＣＨＲ7）（ＯＲ8）2、Ｏｓ（＝Ｎ−２，６−Ｒ5Ｒ6Ｃ6Ｈ3）（＝ＣＨＲ7）（ＳＲ9）2、Ｏｓ（＝Ｎ−Ｒ10）（＝ＣＨＲ7）（ＯＲ8）2、Ｍｏ（＝Ｎ−Ｒ10）（＝ＣＨＲ7）（ＳＲ9）2、Ｏｓ（＝Ｎ−２，６−Ｒ5Ｒ6Ｃ6Ｈ3）（＝ＣＨＲ7）（ＯＲ8）2Ｐ（Ｒ11）3、Ｏｓ（＝Ｎ−２，６−Ｒ5Ｒ6Ｃ6Ｈ3）（＝ＣＨＲ7）（ＳＲ9）2Ｐ（Ｒ11）3、Ｏｓ（＝Ｎ−Ｒ10）（＝ＣＨＲ7）（ＯＲ8）2Ｐ（Ｒ11）3、Ｏｓ（＝Ｎ−Ｒ10）（＝ＣＨＲ7）（ＳＲ9）2Ｐ（Ｒ11）3、Ｏｓ（＝Ｎ−２，６−Ｒ5Ｒ6Ｃ6Ｈ3）（＝ＣＨＲ7）（ＯＲ8）2Ｐｙ、Ｏｓ（＝Ｎ−２，６−Ｒ5Ｒ6Ｃ6Ｈ3）（＝ＣＨＲ7）（ＳＲ9）2Ｐｙ、Ｏｓ（＝Ｎ−Ｒ6）（＝ＣＨＲ7）（ＯＲ8）2Ｐｙ、Ｏｓ（＝Ｎ−Ｒ10）（＝ＣＨＲ7）（ＳＲ9）2Ｐｙ（ただし、Ｒ5、Ｒ6は、Ｈ、iＰｒ、Ｍｅ、tＢｕなどのアルキル基、ＯＭｅなどのアルコキシ基またはハロゲン、Ｒ7はtＢｕ、ＣＭｅ2Ｐｈ、ＣＨ＝ＣＭｅ2、ＣＨ＝ＣＭｅＰｈ、ＣＨ＝ＣＰｈ2、Ｐｈ、ＳｉＭｅ3などのアルキル基、アリール基、ケイ素残基、Ｒ8はtＢｕ、ＣＭｅ2ＣＦ3、ＣＭｅ（ＣＦ3）2、Ｃ（ＣＦ3）3、Ｃ6Ｈ5、２−tＢｕＣ6Ｈ4、２−tＢｕ−４，５−Ｍｅ2Ｃ6Ｈなどのアルキル基、ハロゲン化アルキル基、アリール基、Ｒ9はtＢｕ、ＣＭｅ2ＣＦ3、ＣＭｅ（ＣＦ3）2、Ｃ（ＣＦ3）3、Ｐｈ、２−tＢｕＣ6Ｈ4、２−tＢｕ−４，５−Ｍｅ2Ｃ6Ｈなどのアルキル基、ハロゲン化アルキル基、アリール基、Ｒ10はtＢｕ、アダマンチルなどのアルキル基、Ｒ11は、Ｈ、Ｍｅなどのアルキル基、ＯＭｅなどのアルコキシ基またはＰｈなどのアリール基であり、Ｐｙは、ピリジン、ルチジンなどのピリジン誘導体またはトリエチルアミン、プロピリデンアミンなどのアミン誘導体、Ｍｅはメチル基、iＰｒはｉｓｏ−プロピル基、tＢｕはｔｅｒｔ−ブチル基、ＯＭｅはメトキシ基、Ｐｈはフェニル基を示す。）等のオスミウム系アルキリデン触媒；および
Ｒｕ（＝ＣＨＣＨ＝ＣＰｈ2）（ＰＰｈ3）2Ｃｌ2（但し、式中のＰｈはフェニル基を示す。）等のルテニウム系アルキリデン触媒を挙げることができる。【００５１】
また、（Ｃ）有機遷移金属錯体化合物として、メタセシス触媒の前駆体としての有機遷移金属錯体と助触媒としてのルイス酸との組み合せからなるメタセシス触媒も挙げられる。たとえば、Ｗ（＝Ｎ−２，６−Ｍｅ2Ｃ6Ｈ3）（ＯtＢｕ）2Ｃｌ2などを含むＷ（＝Ｎ−２，６−Ｍｅ2Ｃ6Ｈ3）（ｔｈｆ）（ＯtＢｕ）2Ｘ2、Ｍｏ（＝Ｎ−２，６−iＰｒ2Ｃ6Ｈ3）（ｔｈｆ）（ＯtＢｕ）2Ｘ2、Ｖ（＝Ｎ−２，６−Ｍｅ2Ｃ6Ｈ3）［ＯＣ（ＣＦ3）3］Ｃｌ2などを含むＶ（＝Ｎ−２，６−Ｍｅ2Ｃ6Ｈ3）（ＯtＢｕ）Ｘ2、Ｏｓ（＝Ｎ−２，６−iＰｒ2Ｃ6Ｈ3）（ＯtＢｕ）2Ｘ2、Ｗ（＝Ｎ−２，６−Ｍｅ2Ｃ6Ｈ3）（ｔｈｆ）（ＯtＢｕ）2Ｒ2、Ｍｏ（＝Ｎ−２，６−iＰｒ2Ｃ6Ｈ3）（ｔｈｆ）（ＯtＢｕ）2Ｒ2、Ｖ（＝Ｎ−２，６−Ｍｅ2Ｃ6Ｈ3）（ＰＲ3）（ＯtＢｕ）Ｒ2、Ｏｓ（＝Ｎ−２，６−iＰｒ2Ｃ6Ｈ3）（ＯtＢｕ）2Ｒ2等の有機遷移金属錯体化合物とトリメチルアルミニウム、ジエチルアルミニウムクロリド、メチルアルミノキサン等の有機アルミニウム化合物、テトラメチル錫等の有機錫化合物等の助触媒が挙げられる。ただし、上記式中のiＰｒはｉｓｏ−プロピル基を示し、tＢｕはｔｅｒｔ−ブチル基を示し、Ｒはアルキル基、Ｘはハロゲン、ｔｈｆはテトラヒドロフランを示す。さらに、これらの開環メタセシス重合触媒は、単独または、二種以上を組み合わせて用いてもよい。【００５２】
また、本発明の（Ｃ）有機遷移金属錯体化合物の製造方法においては、塩基性化合物および（Ｂ）プロトン供与性を有する化合物を用いて（Ａ）電子吸引性原子団を有する有機遷移金属錯体化合物の電子吸引性原子団を、より電子供与性の強い原子団に変換することができる。この方法では、プロトン供与性を有する化合物をアルカリ金属塩とする必要がないため、アルカリ金属を含む化合物を用いずに（Ｃ）有機遷移金属錯体化合物を得ることができる。このため、（Ｃ）有機遷移金属錯体化合物中のアルカリ金属の濃度を低減させることができる。【００５３】
たとえば上記一般式（１）で表わされるメタセシス触媒において、アルカリ金属の含有量が、たとえば１０ｐｐｍ以下、好ましくは５ｐｐｍ以下、さらに好ましくは２ｐｐｍ以下であってもよい。【００５４】
また、メタセシス触媒中のアルカリ金属の含有量は、たとえば０ｐｐｍ以上とする。また、アルカリ金属の含有量は、アルカリ金属の影響による副反応の発生をさらに確実に抑制する観点で、少ない方が好ましく、本発明の目的を損なわない範囲で含まれていてもよいが、たとえば０．００１ｐｐｍ程度含まれていてもよい。【００５５】
ここで、従来の製造方法で得られるメタセシス触媒においては、メタセシス触媒中のアルカリ金属はアルカリ金属塩として含有されているため、アルカリ金属の含有量が多すぎると、上述したように、メタセシス重合反応時に反応基質と副反応がおこり、生成するポリマー物性に影響を与える可能性が高くなる。また、アルカリ金属含有量が多すぎるメタセシス触媒を用いて生成したポリマーの水素添加反応を行うと、ポリマー中に残留するアルカリ金属塩が水素添加触媒と反応して変質したり分解したりして正常な水素添加反応を阻害する可能性が高くなる。【００５６】
メタセシス触媒中のアルカリ金属濃度を上記範囲とすることにより、メタセシス重合反応時や、その後の水素添加時における生成物の品質の低下をさらに確実に抑制することができる。【００５７】
なお、本発明において、アルカリ金属とは、リチウム、ナトリウムおよびカリウムのことであり、アルカリ金属の含有量とは、メタセシス触媒中の上記アルカリ金属の合計量である。【００５８】
また、アルカリ金属を含む化合物を用いずに上記一般式（１）で表わされるメタセシス触媒を得ることができるため、メタセシス触媒中に、不可避的に含まれるものを除きアルカリ金属が実質的に含まれないようにすることも可能となる。具体的には、メタセシス触媒中のアルカリ金属濃度を誘導結合プラズマ質量分析法（ＩＣＰ−ＭＳ）における検出限界未満、さらに具体的には１０ｐｐｂ未満とすることができる。これにより、メタセシス重合反応時や、その後の水素添加時における生成物の品質の低下をより一層確実に防ぐことができる。【００５９】
次に、上記一般式（１）に示したメタセシス触媒を用いるメタセシス重合体およびその製造方法について説明する。
本発明において、開環メタセシス重合体は、上記一般式（１）に示したメタセシス触媒の存在下において、環状オレフィンを重合して得られる。
また、本発明における開環メタセシス重合体の製造方法は、上記一般式（１）に示したメタセシス触媒の存在下において、環状オレフィンを重合する工程を含む。【００６０】
たとえば、本発明において、上記一般式（１）に示したメタセシス触媒を用いて下記一般式（２）または下記一般式（３）で表される環状オレフィンを重合し、開環メタセシス重合体を得ることができる。また、メタセシス触媒の前駆体としての上記の有機遷移金属錯体と助触媒としてのルイス酸との組み合せからなるメタセシス触媒を用いることもできる。【００６１】
【化４】
2007046352.tif 000005
【００６２】
（上記一般式（２）中、Ｒ12〜Ｒ15は、それぞれ独立に、水素、炭素原子数１以上２０以下のアルキル基、炭素原子数６以上２０以下のアリール基、ハロゲン、炭素原子数１以上２０以下のハロゲン化アルキル基、炭素原子数１以上２０以下のアルコキシ基、炭素原子数２以上２０以下のアルコキシアルキル基、炭素原子数２以上２０以下のアルコキシカルボニル基、炭素原子数６以上２０以下のアリールオキシカルボニル基、ヒドロキシ基、炭素原子数１以上２０以下のヒドロキシアルキル基、酸無水物、シアノ基、およびケイ素含有基からなる群から選択される基であり、Ｒ12〜Ｒ15が互いに結合して環構造を形成していてもよい。Ｘ1は、−Ｏ−、−Ｓ−、−ＮＲ16−、−ＰＲ16−、および−ＣＲ162−から（Ｒ16は水素、炭素原子数１以上２０以下のアルキル基を表す。）選ばれ、同一でも異なってもよい。ｐは０または１以上３以下の整数を表す。）【００６３】
【化５】
2007046352.tif 000006
【００６４】
（上記一般式（３）中、Ｒ17〜Ｒ18は、それぞれ独立に、水素、炭素原子数１以上２０以下のアルキル基、炭素原子数６以上２０以下のアリール基、ハロゲン、炭素原子数１以上２０以下のハロゲン化アルキル基、炭素原子数１以上２０以下のアルコキシ基、炭素原子数２以上２０以下のアルコキシアルキル基、炭素原子数２以上２０以下のアルコキシカルボニル基、炭素原子数６以上２０以下のアリールオキシカルボニル基、ヒドロキシ基、炭素原子数１以上２０以下のヒドロキシアルキル基、酸無水物、シアノ基、およびケイ素含有基からなる群から選択される基であり、Ｒ17〜Ｒ18が互いに結合して環構造を形成していてもよい。Ｘ2は、−Ｏ−、−Ｓ−、−ＮＲ19−、−ＰＲ19−、および−ＣＲ192−から（Ｒ19は水素、炭素原子数１以上２０以下のアルキル基を表す。）選ばれ、同一でも異なってもよい。ｑは０または１以上３以下の整数を表す。）【００６５】
本発明において、メタセシス触媒を用いて重合される上記一般式（２）または上記一般式（３）で表される環状オレフィンとして、ｐまたはｑが０であるビシクロヘプトエンの誘導体、ｐまたはｑが１であるテトラシクロドデセンの誘導体、ｐまたはｑが２であるヘキサシクロヘプタデセンの誘導体、ｐまたはｑが３であるオクタシクロドコセンの誘導体等が挙げられる。【００６６】
以下、上記一般式（２）および（３）をさらに具体的に説明する。
まず、上記一般式（２）を説明する。【００６７】
上記一般式（２）におけるＲ12〜Ｒ15として、さらに具体的には、以下のものが挙げられる。
Ｒ12〜Ｒ15として、たとえば水素が挙げられる。
また、炭素原子数１以上２０以下のアルキル基として、メチル、エチル、プロピル、イソプロピル、ｎ−ブチル、ｔｅｒｔ−ブチル、シクロヘキシル、メンチルなどが挙げられる。
炭素原子数６以上２０以下のアリール基として、フェニル、ナフチル、メチルなどのアルキル置換アリールが挙げられる。
ハロゲンとして、塩素原子、臭素原子、沃素原子、フッ素原子などが挙げられる。
炭素原子数１以上２０以下のハロゲン化アルキル基として、フルオロメチル、クロロメチル、ブロモメチル、ジフルオロメチル、ジクロロメチル、ジブロモメチル、トリフルオロメチル、トリクロロメチル、トリブロモメチルなどが挙げられる。
さらに、炭素原子数１以上２０以下のアルコキシ基として、メトキシ、エトキシ、イソプロポキシ、ｎ−ブトキシ、ｔｅｒｔ−ブトキシ、メントキシ等が挙げられる。
炭素原子数２以上２０以下のアルコキシアルキル基として、メトキシメチル、メトキシエチル、ｔｅｒｔ−ブトキシメチル、ｔｅｒｔ−ブトキシエチル、メトキシメントール、メチルグルコース等のアルコキシ糖類等が挙げられる。
炭素原子数２以上２０以下のアルコキシカルボニル基として、メトキシカルボニル、エトキシカルボニル、ｎ−プロポキシカルボニル、イソプロポキシカルボニル、ｎ−ブトキシカルボニル、ｔｅｒｔ−ブトキシカルボニル、１−メチルシクロペンチルオキシカルボニル、１−エチルシクロペンチルオキシカルボニル、１−エチルノルボニルオキシカルボニル、１−エチルアダマンチルオキシカルボニル、シクロヘキシルオキシカルボニル、テトラヒドロピラン−２−イルオキシカルボニル、テトラヒドロフラン−２−イルオキシカルボニル、１−エトキシエトキシカルボニル、１−ブトキシエトキシカルボニル等が挙げられる。
炭素原子数６以上２０以下のアリールオキシカルボニル基として、フェノキシカルボニル等が挙げられる。
また、ヒドロキシ基が挙げられる。
炭素原子数１以上２０以下のヒドロキシアルキル基として、ヒドロキシメチル、ヒドロキシエチル、ヒドロキシプロピル、ヒドロキシブチル、ヒドロキシヘキシル、メントールや、グルコース等の糖類を含むヒドロキシアルキル基等が挙げられる。
酸無水物として、無水カルボン酸等が挙げられる。
シアノ基として、ニトリル、シアノメチルまたはシアノエチル等の炭素原子数１以上２０以下のシアノ基等が挙げられる。
また、ケイ素含有基として、トリメチルシリル、トリエチルシリル、トリプロピルシリル、トリイソプロピルシリル、トリブチルシリル、トリイソブチルシリル、トリ−ｔｅｒｔ−ブチルシリル、トリペンチルシリル、トリヘキシルシリル等の炭素原子数３以上２０以下のトリアルキルシリル基；
トリメチルシリルオキシ、トリエチルシリルオキシ、トリプロピルシリルオキシ、トリイソプロピルシリルオキシ、トリブチルシリルオキシ、トリイソブチルシリルオキシ、トリ−ｔｅｒｔ−ブチルシリルオキシ、トリペンチルシリルオキシ、トリヘキシルシリルオキシ等の炭素原子数３以上２０以下のトリアルキルシリルオキシ基；
トリメチルシリルオキシカルボニル、トリエチルシリルオキシカルボニル、トリプロピルシリルオキシカルボニル、トリブチルシリルオキシカルボニル、トリイソブチルシリルオキシカルボニル、トリ−ｔｅｒｔ−ブチルシリルオキシカルボニル、トリペンチルシリルオキシカルボニル、トリヘキシルシリルオキシカルボニル等の炭素原子数３以上２０以下のトリアルキルシリルオキシカルボニル基等が挙げられる。【００６８】
また、上記一般式（２）において、Ｒ12〜Ｒ15が互いに結合して環構造を形成していてもよく、たとえば、シクロヘキシル環を形成できる環状のアルキル構造、ラクトン環を形成できる環状のエステル構造やフェニルマレイミド環を形成できる環状のイミド構造、無水カルボン酸を形成できる酸無水物構造などが挙げられる。【００６９】
上記一般式（２）において、さらに、Ｘ1は−Ｏ−、−Ｓ−、−ＮＲ16−、−ＰＲ16−、および−ＣＲ162−から選ばれる。ただし、Ｒ16は水素、炭素原子数１以上２０以下のアルキル基を表す。ｐは０または１以上３以下の整数であり、好ましくは０または１である。またｐが１以上３以下の整数の場合、Ｘ1は同一でも異なってもよい。−ＮＲ16−、−ＰＲ16−、および−ＣＲ162−のＲ16として、水素、炭素原子数１以上２０以下のメチル、エチル、ｎ−プロピル、イソプロピル、ｎ−ブチル、ｔｅｒｔ−ブチル、シクロヘキシル、またはメンチルのアルキル基が具体例として挙げられる。【００７０】
本発明における上記一般式（２）の具体例として、ビシクロ［２．２．１］ヘプト−２−エンを基本骨格としてのビシクロヘプトエン類；
テトラシクロ［４．４．０．１2,5．１7,10］−３−ドデセンを基本骨格としてのテトラシクロドデセン類；
ヘキサシクロ［４．４．０．１2,5．１7,10］−４−ヘプタデセンを基本骨格としてのヘキサシクロヘプタデセン類；
オクタシクロ［８．８．０．１2,9．１4,7．１11,18．１13,16．０3,8．０12,17］−５−ドコセンを基本骨格としてのオクタシクロドコセン類の環状オレフィンが挙げられる。【００７１】
また、上記一般式（２）に記載のＲ12〜Ｒ15の置換基として、炭素原子数１以上２０以下のアルキル基、炭素原子数６以上２０以下のアリール基、ハロゲン、炭素原子数１以上２０以下のハロゲン化アルキル基、炭素原子数１以上２０以下のアルコキシ基、炭素原子数２以上２０以下のアルコキシアルキル基、炭素原子数２以上２０以下のアルコキシカルボニル基、炭素原子数６以上２０以下のアリールオキシカルボニル基、ヒドロキシ基、炭素原子数１以上２０以下のヒドロキシアルキル基、酸無水物またはシアノ基から選ばれた置換基を有する環状オレフィンであり、Ｘ1が−Ｏ−、−Ｓ−、−ＮＲ16−、−ＰＲ16−、および−ＣＲ162−から（Ｒ16は水素、炭素原子数１以上２０以下のアルキル基を表す）選ばれ、上記のうち、ビシクロヘプトエン類のメチレン（−ＣＨ2−）をメチルメチレン（−ＣＨ（メチル）−）に代えた７−メチルビシクロヘプトエン類、メチレン（−ＣＨ2−）を７−オキサに代えた７−オキサビシクロヘプトエン類、メチレン（−ＣＨ2−）をチア（−Ｓ−）に代えて７−チアビシクロヘプトエン類、メチレン（−ＣＨ2−）をアザ（−ＮＨ−）、メチルアザ（−Ｎ（メチル）−）に代えて７−アザビシクロヘプトエン類、７−メチル−７−アザビシクロヘプトエン類、メチレン（−ＣＨ2−）をホスファ（−ＰＨ−）、メチルホスファ（−Ｐ（メチル）−）に代えて７−ホスファビシクロヘプトエン類、７−メチル−７−ホスファビシクロヘプトエン類などが例示できる。【００７２】
また、Ｒ12〜Ｒ15が互いに結合して環構造を形成していてもよく、たとえば、シクロヘキシル環を形成できる環状のアルキル構造として、１，４，４ａ，５，６，７，８，８ａ−オクタヒドロ−１，４−メタノ−ナフタレンなどが挙げられ、ラクトン環を形成できる環状のエステル構造として、たとえば、４−オキサ−トリシクロ［５．２．１．０2,6］−８−デセン−３−オンまたは４，１０−ジオキサ−トリシクロ［５．２．１．０2,6］−８−デセン−３−オンなどが挙げられ、フェニルマレイミド環を環状のイミド構造として、たとえば、４−シクロヘキシル−４−アザ−トリシクロ［５．２．１．０2,6］−８−デセン−３，５−ジオン、４−シクロヘキシルー４−アザ−１０−オキサ−トリシクロ［５．２．１．０2,6］−８−デセン−３，５−ジオンなどが挙げられ、さらに、無水カルボン酸を形成できる酸無水物構造として、たとえば、４−オキサートリシクロ［５．２．１．０2,6］−８−デセン−３，５−ジオンまたは４，１０−ジオキサ−トリシクロ［５．２．１．０2,6］−８−デセン−３，５−ジオン、４−オキサ−１０−チア−トリシクロ［５．２．１．０2,6］−８−デセン−３，５−ジオンなどが挙げられる。【００７３】
さらに、テトラシクロドデセン類、ヘキサシクロヘプタデセン類、またはオクタシクロドコセン類もビシクロヘプトエン類と同様に、たとえば、これらのＸ1のメチレンをメチルメチレン（（−ＣＨ（メチル）−）に代えてメチルテトラシクロドデセン類、メチルヘキサシクロヘプタデセン類、またはメチルオクタシクロドコセン類、メチレンをオキサ（−Ｏ−）に代えてオキサテトラシクロドデセン類、オキサヘキサシクロヘプタデセン類、またはオキサオクタシクロドコセン類、メチレンをチア（−Ｓ−）に代えてチアテトラシクロドデセン類、チアヘキサシクロヘプタデセン類、またはチアオクタシクロドコセン類、アザ（−ＮＨ−）またはメチルアザ（−Ｎ（メチル）−）に代えてアザテトラシクロドデセン類またはメチルアザテトラシクロドデセン類、アザヘキサシクロヘプタデセン類またはメチルアザヘキサシクロヘプタデセン類、アザヘキサシクロヘプタデセン類またはメチルアザヘキサシクロヘプタデセン類、さらに、ホスファ（−ＰＨ−）、またはメチルホスファ（−Ｐ（メチル）−）に代えてホスファテトラシクロドデセン類、メチルホスファテトラシクロドデセン類を挙げることができ、Ｘ1は同一でも異なってもよい。【００７４】
次に、上記一般式（３）をさらに具体的に説明する。
上記一般式（３）におけるＲ17〜Ｒ18として、さらに具体的には、以下のものが挙げられる。
Ｒ17〜Ｒ18として、たとえば水素が挙げられる。
また、炭素原子数１以上２０以下のアルキル基として、たとえば、メチル、エチル、プロピル、イソプロピル、ｎ−ブチル、ｔｅｒｔ−ブチル、シクロヘキシル、メンチルなどが挙げられる。
炭素原子数６以上２０以下のアリール基として、たとえば、フェニル、ナフチル、またはメチルなどのアルキル置換アリールなどが挙げられる。
ハロゲンとして、塩素原子、臭素原子、沃素原子、フッ素原子などが挙げられる。
炭素原子数１以上２０以下のハロゲン化アルキル基として、たとえば、フルオロメチル、クロロメチル、ブロモメチル、ジフルオロメチル、ジクロロメチル、ジブロモメチル、トリフルオロメチル、トリクロロメチル、トリブロモメチルなどが挙げられる。
さらに、炭素原子数１以上２０以下のアルコキシ基として、たとえば、メトキシ、エトキシ、イソプロポキシ、ｎ−ブトキシ、ｔｅｒｔ−ブトキシ、メントキシなどが挙げられる。
炭素原子数２以上２０以下のアルコキシアルキル基として、たとえば、メトキシメチル、メトキシエチル、ｔｅｒｔ−ブトキシメチル、ｔｅｒｔ−ブトキシエチル、メトキシメントール、メチルグルコース等のアルコキシ糖類などが挙げられる。
炭素原子数２以上２０以下のアルコキシカルボニル基として、たとえば、メトキシカルボニル、エトキシカルボニル、ｎ−プロポキシカルボニル、イソプロポキシカルボニル、ｎ−ブトキシカルボニル、ｔｅｒｔ−ブトキシカルボニル、１−メチルシクロペンチルオキシカルボニル、１−エチルシクロペンチルオキシカルボニル、１−エチルノルボニルオキシカルボニル、１−エチルアダマンチルオキシカルボニル、シクロヘキシルオキシカルボニル、テトラヒドロピラン−２−イルオキシカルボニル、テトラヒドロフラン−２−イルオキシカルボニル、１−エトキシエトキシカルボニル、１−ブトキシエトキシカルボニルなどが挙げられる。
炭素原子数６以上２０以下のアリールオキシカルボニル基として、たとえば、フェノキシカルボニルなどが挙げられる。
また、ヒドロキシ基が挙げられる。
炭素原子数１以上２０以下のヒドロキシアルキル基として、たとえば、ヒドロキシメチル、ヒドロキシエチル、ヒドロキシプロピル、ヒドロキシブチル、ヒドロキシヘキシルまたはメントール等や、グルコース等の糖類を含むヒドロキシアルキル基が挙げられる。
さらに、酸無水物として、たとえば、無水カルボン酸などが挙げられる。
シアノ基として、たとえば、ニトリル、シアノメチルまたはシアノエチル等の炭素原子数１以上２０以下のシアノ基が挙げられる。
また、ケイ素含有基として、たとえば、トリメチルシリル、トリエチルシリル、トリプロピルシリル、トリイソプロピルシリル、トリブチルシリル、トリイソブチルシリル、トリ−ｔｅｒｔ−ブチルシリル、トリペンチルシリル、トリヘキシルシリル等の炭素原子数３以上２０以下のトリアルキルシリル基；
トリメチルシリルオキシ、トリエチルシリルオキシ、トリプロピルシリルオキシ、トリイソプロピルシリルオキシ、トリブチルシリルオキシ、トリイソブチルシリルオキシ、トリ−ｔｅｒｔ−ブチルシリルオキシ、トリペンチルシリルオキシ、トリヘキシルシリルオキシ等の炭素原子数３以上２０以下のトリアルキルシリルオキシ基；
トリメチルシリルオキシカルボニル、トリエチルシリルオキシカルボニル、トリプロピルシリルオキシカルボニル、トリブチルシリルオキシカルボニル、トリイソブチルシリルオキシカルボニル、トリ−ｔｅｒｔ−ブチルシリルオキシカルボニル、トリペンチルシリルオキシカルボニル、トリヘキシルシリルオキシカルボニル等の炭素原子数３以上２０以下のトリアルキルシリルオキシカルボニル基が挙げられる。【００７５】
また、Ｒ17〜Ｒ18が互いに結合して環構造を形成していてもよく、たとえば、シクロヘキシル環を形成できる環状のアルキル構造、ラクトン環を形成できる環状のエステル構造やフェニルマレイミド環を形成できる環状のイミド構造、無水カルボン酸を形成できる酸無水物構造などが挙げられる。【００７６】
上記一般式（３）において、さらに、Ｘ2は−Ｏ−、−Ｓ−、−ＮＲ19−、−ＰＲ19−、および−ＣＲ192−から選ばれる。ただし、Ｒ19は水素、炭素原子数１以上２０以下のアルキル基を表す。ｑは０または１以上３以下の整数であり、好ましくは０または１であり、またｑが１以上３以下の整数の場合、Ｘ2は同一でも異なってもよい。−ＮＲ19−、−ＰＲ19−、または−ＣＲ192−のＲ19として、たとえば、水素、炭素原子数１以上２０以下のメチル、エチル、ｎ−プロピル、イソプロピル、ｎ−ブチル、ｔｅｒｔ−ブチル、シクロヘキシル、またはメンチルのアルキル基が挙げられる。Ｘ2は、好ましくは−Ｏ−、−Ｓ−または−ＣＨ2−である。【００７７】
本発明における上記一般式（３）の具体例として、ビシクロ［２．２．１］ヘプタ−２，５−ジエンを基本骨格としてのビシクロヘプタジエン類；
テトラシクロ［４．４．０．１2,5．１7,10］−３，７−ドデカジエンを基本骨格としてのテトラシクロドデセジエン類；
ヘキサシクロ［４．４．０．１2,5．１7,10］−４，１１−ヘプタデカジエンを基本骨格としてのヘキサシクロヘプタデカジエン類；
オクタシクロ［８．８．０．１2,9．１4,7．１11,18．１13,16．０3,8．０12,17］−５，１４−ドコセジエンを基本骨格としてのオクタシクロドコカジエン類の環状オレフィンが挙げられる。【００７８】
また、上記一般式（３）に記載のＲ17〜Ｒ18の置換基として、水素、炭素原子数１以上２０以下のアルキル基、炭素原子数６以上２０以下のアリール基、ハロゲン、炭素原子数１以上２０以下のハロゲン化アルキル基、炭素原子数１以上２０以下のアルコキシ基、炭素原子数２以上２０以下のアルコキシアルキル基、炭素原子数２以上２０以下のアルコキシカルボニル基、炭素原子数６以上２０以下のアリールオキシカルボニル基、ヒドロキシ基、炭素原子数１以上２０以下のヒドロキシアルキル基、酸無水物またはシアノ基から選ばれた置換基を有する環状オレフィンであり、Ｘ2が−Ｏ−、−Ｓ−、−ＮＲ19−、−ＰＲ19−、および−ＣＲ192−から（Ｒ19は水素、炭素原子数１以上２０以下のアルキル基を表す）選ばれ、上記のうち、ビシクロヘプタジエン類のメチレン（−ＣＨ2−）をメチルメチレン（−ＣＨ（メチル）−）に代えた７−メチルビシクロヘプタジエン類、メチレン（−ＣＨ2−）を７−オキサに代えた７−オキサビシクロヘプタジエン類、メチレン（−ＣＨ2−）をチア（−Ｓ−）に代えて７−チアビシクロヘプタジエン類、メチレン（−ＣＨ2−）をアザ（−ＮＨ−）、メチルアザ（−Ｎ（メチル）−）に代えて７−アザビシクロヘプタジエン類、７−メチル−７−アザビシクロヘプタジエン類、メチレン（−ＣＨ2−）をホスファ（−ＰＨ−）、メチルホスファ（−Ｐ（メチル）−）に代えて７−ホスファビシクロヘプタジエン類、７−メチル−７−ホスファビシクロヘプタジエン類などが例示できる。【００７９】
また、Ｒ17〜Ｒ18が互いに結合して環構造を形成していてもよく、たとえば、シクロヘキシル環を形成できる環状のアルキル構造として、１，４，５，６，７，８−ヘキサヒドロ−１，４−メタノ−ナフタレンなどが挙げられ、ラクトン環を形成できる環状のエステル構造として、たとえば、４−オキサ−トリシクロ［５．２．１．０2,6］−２，８−デカジエン−３−オンまたは４，１０−ジオキサートリシクロ［５．２．１．０2,6］−２，８−デカジエン−３−オンなどが挙げられ、フェニルマレイミド環を環状のイミド構造として、たとえば、４−シクロヘキシル−４−アザ−トリシクロ［５．２．１．０2,6］−２，８−デカジエン−３，５−ジオン、４−シクロヘキシル−４−アザ−１０−オキサ−トリシクロ［５．２．１．０2,6］−２，８−デカジエン−３，５−ジオンなどが挙げられ、さらに、無水カルボン酸を形成できる酸無水物構造として、たとえば、４−オキサートリシクロ［５．２．１．０2,6］−２，８−デカジエン−３，５−ジオンまたは４，１０−ジオキサ−トリシクロ［５．２．１．０2,6］−２，８−デカジエン−３，５−ジオン、４−オキサ−１０−チア−トリシクロ［５．２．１．０2,6］−２，８−デカジエン−３，５−ジオンなどが挙げられる。【００８０】
さらに、テトラシクロドデカジエン類、ヘキサシクロヘプタデカジエン類、またはオクタシクロドコカジエン類もビシクロヘプタジエン類と同様に、たとえば、これらのＸ2のメチレンをメチルメチレン（（−ＣＨ（メチル）−）に代えてメチルテトラシクロドデカジエン類、メチルヘキサシクロヘプタデカジエン類、またはメチルオクタシクロドコカジエン類、メチレンをオキサ（−Ｏ−）に代えてオキサテトラシクロドデカジエン類、オキサヘキサシクロヘプタデカジエン類、またはオキサオクタシクロドコカジエン類、メチレンをチア（−Ｓ−）に代えてチアテトラシクロドデカジエン類、チアヘキサシクロヘプタデカジエン類、またはチアオクタシクロドコカジエン類、アザ（−ＮＨ−）またはメチルアザ（−Ｎ（メチル）−）に代えてアザテトラシクロドデカジエン類またはメチルアザテトラシクロドデカジエン類、アザヘキサシクロヘプタデカジエン類またはメチルアザヘキサシクロヘプタデカジエン類、アザヘキサシクロヘプタデカジエン類またはメチルアザヘキサシクロヘプタデカジエン類、さらに、ホスファ（−ＰＨ−）、またはメチルホスファ（−Ｐ（メチル）−）に代えてホスファテトラシクロドデカジエン類、メチルホスファテトラシクロドデカジエン類を挙げることができ、Ｘ2は同一でも異なってもよい。【００８１】
さらに、重合に用いられるその他の環状オレフィンとして、たとえば、ジシクロペンタジエン、シクロプロペン、シクロブテン、シクロペンテン、シクロヘプテン、シクロオクテン等のシクロオレフィン類；
シクロヘキサ−１，４−ジエン、シクロヘキサ−１，３−ジエン、シクロオクタ−１，５−ジエン、シクロオクタ−１，４−ジエン、シクロオクタ−１，３−ジエン等のシクロジエン類；
シクロオクタ−１，３，５−トリエン、シクロオクタ−１，３，６−トリエン等のシクロトリエン類等が挙げられる。【００８２】
本発明において、開環メタセシス重合体は、上記一般式（２）、上記一般式（３）およびシクロオレフィン類、シクロジエン類、またはシクロトリエン類などの環状オレフィンのうち、少なくとも１種類の環状オレフィンを重合したもの、または、これらのうち少なくとも２種類の環状オレフィンと共重合したものであってもよい。【００８３】
また、上記一般式（１）で表されるメタセシス触媒を用いる重合において環状オレフィン以外のモノマーとして、アセチレンとその誘導体およびジアセチレン誘導体を単独または環状オレフィンと共重合してもよく、さらに、メタセシス触媒の前駆体としての上記の有機遷移金属錯体と助触媒としてのルイス酸との組み合せからなるメタセシス触媒を用いることもできる。【００８４】
本発明の上記一般式（１）で表されるメタセシス触媒を用いた重合において、環状オレフィンとメタセシス触媒のモル比は、タンタリウム、バナジウム、モリブデン、タングステン、レニウム、ルテニウムおよびオスミウムの触媒１モルに対して、環状オレフィンがモル比でたとえば２以上、好ましくは１０以上である。また、環状オレフィンとメタセシス触媒のモル比は、上記触媒１モルに対して、たとえば３０，０００以下、好ましくは２０，０００以下である。【００８５】
また、メタセシス触媒の前駆体としての上記の有機遷移金属錯体と助触媒としてのルイス酸との組み合せからなるメタセシス触媒を用いた重合において、有機遷移金属錯体１モルに対して環状オレフィンがモル比でたとえば２以上、好ましくは１０以上である。また、有機遷移金属錯体１モルに対して環状オレフィンがモル比でたとえば１０，０００以下、好ましくは５，０００以下である。
また、助触媒としての有機金属化合物が、有機遷移金属錯体１モルに対して、モル比でたとえば０．０１以上、好ましくは０．１以上、より好ましくは１以上である。また、助触媒としての有機金属化合物が、有機遷移金属錯体１モルに対して、モル比でたとえば１００以下であり、好ましくは１０以下、より好ましくは５以下である。【００８６】
また、本発明においてメタセシス触媒による環状オレフィンの重合は無溶媒でも溶媒を使用して重合を行ってもよい。このとき、使用する溶媒として、テトラヒドロフラン、ジエチルエーテル、ジブチルエーテル、ジメトキシエタンまたはジオキサン等のエーテル類；
ベンゼン、トルエン、キシレンまたはエチルベンゼン等の芳香族炭化水素；
ペンタン、ヘキサンまたはヘプタン等の脂肪族炭化水素；
シクロペンタン、シクロヘキサン、メチルシクロヘキサン、ジメチルシクロヘキサンまたはデカリン等の脂肪族環状炭化水素；
またはメチレンジクロライド、ジクロロエタン、ジクロロエチレン、テトラクロロエタン、クロロベンゼンまたはトリクロロベンゼン等のハロゲン化炭化水素等が挙げられ、これらの２種類以上を併用してもよい。【００８７】
さらに、本発明において触媒効率を高めたり、環状オレフィンと触媒のモル比を制御することによって所望の分子量、分子量分布の重合体を得るために連鎖移動剤としてオレフィン類やジエン類の共存下で重合することができる。
連鎖移動剤として用いられるオレフィンとして、たとえば、エチレン、プロピレン、ブテン−１、ペンテン−１、ヘキセン−１、オクテン−１等のα−オレフィンが挙げられ、さらに、ビニルトリメチルシラン、アリルトリメチルシラン、アリルトリエチルシラン、アリルトリイソプロピルシラン等のケイ素含有オレフィンが挙げられ、また、ジエンとして、１、４−ペンタジエン、１、５−ヘキサジエン、１、６−ヘプタジエン等の非共役系ジエンが挙げられる。さらに、これらオレフィンまたはジエンはそれぞれ単独または２種類以上を併用してもよい。【００８８】
本発明において共存させるオレフィンまたはジエンの使用量については、オレフィンまたはジエンが、環状オレフィン１モルに対してモル比で、たとえば０．００１以上、好ましくは０．０１以上である。また、オレフィンまたはジエンが、環状オレフィン１モルに対してモル比で、たとえば１０００以下、好ましくは１００以下である。
また、オレフィンまたはジエンが、メタセシス触媒の１当量に対して、たとえば０．０１当量以上、好ましくは０．１当量以上、より好ましくは１当量以上である。また、オレフィンまたはジエンが、メタセシス触媒の１当量に対して、たとえば１０，０００当量以下、好ましくは１０００当量以下、より好ましくは５００当量以下である。【００８９】
メタセシス触媒による環状オレフィンの重合では、環状オレフィンの反応性および重合溶媒ヘの溶解性によっても異なるが、環状オレフィンの溶媒重合濃度は０．１〜１００モル／Ｌ程度の範囲が好ましく、通常−３０〜１５０℃程度の反応温度で１分〜１０時間程度反応させ、ブチルアルデヒド等のアルデヒド類、アセトン等のケトン類、メタノール等のアルコール類等の失活剤で反応を停止し、開環メタセシス重合体溶液を得ることができる。【００９０】
次に、環状オレフィンを重合して得られる開環メタセシス重合体の具体例を示す。
上記一般式（２）または上記一般式（３）で表される環状オレフィンを重合して得られる開環メタセシス重合体の繰り返し単位は、下記一般式（４）または下記一般式（５）で表される。【００９１】
【化６】
2007046352.tif 000007
【００９２】
（上記一般式（４）中、Ｒ12〜Ｒ15は、それぞれ独立に、水素、炭素原子数１以上２０以下のアルキル基、炭素原子数６以上２０以下のアリール基、ハロゲン、炭素原子数１以上２０以下のハロゲン化アルキル基、炭素原子数１以上２０以下のアルコキシ基、炭素原子数２以上２０以下のアルコキシアルキル基、炭素原子数２以上２０以下のアルコキシカルボニル基、炭素原子数６以上２０以下のアリールオキシカルボニル基、ヒドロキシ基、炭素原子数１以上２０以下のヒドロキシアルキル基、酸無水物、シアノ基、およびケイ素含有基からなる群から選択される基であり、Ｒ12〜Ｒ15が互いに結合して環構造を形成していてもよい。Ｘ1は−Ｏ−、−Ｓ−、−ＮＲ16−、−ＰＲ16−、および−ＣＲ162−から選ばれ、同一でも異なってもよい。ただし、Ｒ16は水素、炭素原子数１以上２０以下のアルキル基を表す。ｐは０または１以上３以下の整数を表す。）【００９３】
【化７】
2007046352.tif 000008
【００９４】
（上記一般式（５）中、Ｒ17〜Ｒ18は、それぞれ独立に、水素、炭素原子数１以上２０以下のアルキル基、炭素原子数６以上２０以下のアリール基、ハロゲン、炭素原子数１以上２０以下のハロゲン化アルキル基、炭素原子数１以上２０以下のアルコキシ基、炭素原子数２以上２０以下のアルコキシアルキル基、炭素原子数２以上２０以下のアルコキシカルボニル基、炭素原子数６以上２０以下のアリールオキシカルボニル基、ヒドロキシ基、炭素原子数１以上２０以下のヒドロキシアルキル基、酸無水物、シアノ基、およびケイ素含有基からなる群から選択される基であり、Ｒ17〜Ｒ18が互いに結合して環構造を形成していてもよい。Ｘ2は−Ｏ−、−Ｓ−、−ＮＲ19−、−ＰＲ19−、および−ＣＲ192−から（Ｒ19は水素、炭素原子数１以上２０以下のアルキル基を表す）選ばれ、同一でも異なってもよい。ｑは０または１以上３以下の整数を表す。）【００９５】
本発明における開環メタセシス重合体の、ゲルパーミュエーションクロマトグラフィー（Gel Permeation Chromatography：ＧＰＣ）で測定したポリスチレン換算の重量平均分子量（Ｍｗ）は、たとえば２，０００以上、好ましくは５，０００以上である。また、上述のＭｗは、たとえば１，０００，０００以下、好ましくは３００，０００以下である。【００９６】
また、重量平均分子量（Ｍｗ）と数平均分子量（Ｍｎ）との比である分子量分布（Ｍｗ／Ｍｎ）は、好ましくは１．０以上５．０以下である。【００９７】
さらに、本発明の開環メタセシス重合体は、メタセシス触媒にアルカリ金属塩が含まれないため、アルカリ金属を除去する工程操作を行わずに重合反応液を直接、開環メタセシス重合体の主鎖二重結合に水素添加できる。このとき、水素添加触媒の存在下で、水素添加率（ポリマーに含まれる二重結合の数と水素添加した二重結合の数との比の百分率）が好ましくは５０％以上１００％以下、より好ましくは８０％以上１００％以下となる割合で、水素を添加する。【００９８】
この水素添加物の紫外線領域の波長に対する光透過性は、開環メタセシス重合体の主鎖二重結合を水素で添加し、任意の割合で飽和結合にすることで制御することができる。また、水素添加することによって酸化に対する安定性が増し、用途に応じてこれらの主鎖二重結合を減らすことにより、耐候性、熱安定性を向上し開環メタセシス重合体を実用上より使用しやすくすることができる。【００９９】
上記一般式（４）または上記一般式（５）で表される開環メタセシス重合体の水素添加物は、下記一般式（６）または一般式（７）で表される。【０１００】
【化８】
2007046352.tif 000009
【０１０１】
（上記一般式（６）中、Ｒ12〜Ｒ15は、それぞれ独立に、水素、炭素原子数１以上２０以下のアルキル基、炭素原子数６以上２０以下のアリール基、ハロゲン、炭素原子数１以上２０以下のハロゲン化アルキル基、炭素原子数１以上２０以下のアルコキシ基、炭素原子数２以上２０以下のアルコキシアルキル基、炭素原子数２以上２０以下のアルコキシカルボニル基、炭素原子数６以上２０以下のアリールオキシカルボニル基、ヒドロキシ基、炭素原子数１以上２０以下のヒドロキシアルキル基、酸無水物、シアノ基、およびケイ素含有基からなる群から選択される基であり、Ｒ12〜Ｒ15が互いに結合して環構造を形成していてもよい。Ｘ1は−Ｏ−、−Ｓ−、−ＮＲ16−、−ＰＲ16−、および−ＣＲ162−から（Ｒ16は水素、炭素原子数１以上２０以下のアルキル基を表す）選ばれ、同一でも異なってもよい。ｐは０または１以上３以下の整数を表す。）
または、【０１０２】
【化９】
2007046352.tif 000010
【０１０３】
（上記一般式（７）中、Ｒ17〜Ｒ18は、それぞれ独立に、水素、炭素原子数１以上２０以下のアルキル基、炭素原子数６以上２０以下のアリール基、ハロゲン、炭素原子数１以上２０以下のハロゲン化アルキル基、炭素原子数１以上２０以下のアルコキシ基、炭素原子数２以上２０以下のアルコキシアルキル基、炭素原子数２以上２０以下のアルコキシカルボニル基、炭素原子数６以上２０以下のアリールオキシカルボニル基、ヒドロキシ基、炭素原子数１以上２０以下のヒドロキシアルキル基、酸無水物、シアノ基、およびケイ素含有基からなる群から選択される基であり、Ｒ17〜Ｒ18が互いに結合して環構造を形成していてもよい。Ｘ2は−Ｏ−、−Ｓ−、−ＮＲ19−、−ＰＲ19−、および−ＣＲ192−から（Ｒ19は水素、炭素原子数１以上２０以下のアルキル基を表す）選ばれ、同一でも異なってもよい。ｑは０または１以上３以下の整数を表す。）【０１０４】
本発明における開環メタセシス重合体水素添加物の、ゲルパーミュエーションクロマトグラフィー（ＧＰＣ）で測定したポリスチレン換算の重量平均分子量（Ｍｗ）は、好ましくは２，０００以上、より好ましくは５，０００以上である。また上述のＭｗは、好ましくは１，０００，０００以下、より好ましくは３００，０００以下である。【０１０５】
また、開環メタセシス重合体水素添加物の重量平均分子量（Ｍｗ）と数平均分子量（Ｍｎ）との比である分子量分布（Ｍｗ／Ｍｎ）は、好ましくは１．０以上である。また、（Ｍｗ／Ｍｎ）は、好ましくは５．０以下である。【０１０６】
本発明の開環メタセシス重合体の水素添加反応には、公知の水素添加触媒を使用することができる。
開環メタセシス重合体の主鎖二重結合部分を水素添加する水素添加触媒の具体例として、不均一系触媒では、パラジウム、白金、ニッケル、ロジウム、ルテニウム等の金属をカーボン、シリカ、アルミナ、チタニア、マグネシア、ケイソウ土、合成ゼオライト等の担体に担持させた担持型金属触媒等が挙げられる。また、均一系触媒では、ナフテン酸ニッケル／トリエチルアルミニウム、ニッケルアセチルアセトナート／トリイソブチルアルミニウム、オクテン酸コバルト／ｎ−ブチルリチウム、チタノセンジクロリド／ジエチルアルミニウムクロリド、酢酸ロジウム、ジクロロビス（トリフェニルホスフィン）パラジウム、クロロトリス（トリフェニルホスフィン）ロジウム、ジヒドリドテトラキス（トリフェニルホスフィン）ルテニウム等が挙げられる。【０１０７】
さらに、均一系触媒の具体例として、ジクロロビス（トリフェニルホスフィン）ニッケル、ジクロロビス（トリフェニルホスフィン）パラジウム、ジクロロビス（トリフェニルホスフィン）白金、クロロトリス（トリフェニルホスフィン）ロジウム、ジクロロトリス（トリフェニルホスフィン）オスミウム、ジクロロヒドリドビス（トリフェニルホスフィン）イリジウム、ジクロロトリス（トリフェニルホスフィン）ルテニウム、ジクロロテトラキス（トリフェニルホスフィン）ルテニウム、トリクロロニトロシルビス（トリフェニルホスフィン）ルテニウム、ジクロロビス（アセトニトリル）ビス（トリフェニルホスフィン）ルテニウム、ジクロロビス（テトラヒドロフラン）ビス（トリフェニルホスフィン）ルテニウム、クロロヒドリド（トルエン）トリス（トリフェニルホスフィン）ルテニウム、クロロヒドリドカルボニルトリス（トリフェニルホスフィン）ルテニウム、クロロヒドリドカルボニルトリス（ジエチルフェニルホスフィン）ルテニウム、クロロヒドリドニトロシルトリス（トリフェニルホスフィン）ルテニウム、ジクロロトリス（トリメチルホスフィン）ルテニウム、ジクロロトリス（トリエチルホスフィン）ルテニウム、ジクロロトリス（トリシクロヘキシルホスフィン）ルテニウム、ジクロロトリス（トリフェニルホスフィン）ルテニウム、ジクロロトリス（トリメチルジフェニルホスフィン）ルテニウム、ジクロロトリス（トリジメチルフェニルホスフィン）ルテニウム、ジクロロトリス（トリｏ−トリルホスフィン）ルテニウム、ジクロロトリス（ジクロロエチルホスフィン）ルテニウム、ジクロロトリス（ジクロロフェニルホスフィン）ルテニウム、ジクロロトリス（トリメチルホスフィト）ルテニウム、ジクロロトリス（トリフェニルホスフィト）ルテニウム等が挙げられる。【０１０８】
また、これら均一系触媒とアミン化合物を併用してもよい。
アミン化合物の具体例として、メチルアミン、エチルアミン、アニリン、エチレンジアミン、１，３−ジアミノシクロブタン等の一級アミン化合物；
ジメチルアミン、メチルイソプロピルアミン、Ｎ−メチルアニリン等の二級アミン化合物；
トリメチルアミン、トリエチルアミン、トリフェニルアミン、Ｎ，Ｎ−ジメチルアニリン、ピリジン、γ−ピコリン等の三級アミン化合物等を挙げることができる。このうち、好ましくは三級アミン化合物が用いられ、特にトリエチルアミンを用いた場合が水素添加率の向上が著しい。また、これらの均一系触媒またはアミン化合物は、それぞれ２種以上任意の割合で併用することもできる。【０１０９】
本発明における開環メタセシス重合体を水素添加する上記公知の水素添加触媒を使用する場合、開環メタセシス重合体と水素添加触媒の使用量は、公知の水素添加触媒が、開環メタセシス重合体に対して、たとえば５ｐｐｍ以上、好ましくは１００ｐｐｍ以上である。また、公知の水素添加触媒が、開環メタセシス重合体に対して、たとえば５０，０００ｐｐｍ以下、好ましくは１，０００ｐｐｍ以下である。【０１１０】
また、均一系触媒とアミン化合物からなる水素添加触媒を使用する場合は、均一系触媒が開環メタセシス重合体に対して、たとえば５ｐｐｍ以上、好ましくは１０ｐｐｍ以上、特に好ましくは５０ｐｐｍ以上である。また、均一系触媒が開環メタセシス重合体に対して、たとえば５０，０００ｐｐｍ以下、好ましくは１０，０００ｐｐｍ以下、特に好ましくは１，０００ｐｐｍ以下である。【０１１１】
また、アミン化合物は、使用する均一系触媒１当量に対して、たとえば０．１当量以上、好ましくは０．５当量以上、特に好ましくは１当量以上である。また、アミン化合物は、使用する均一系触媒１当量に対して、たとえば１，０００当量以下、好ましくは５００当量以下、特に好ましくは１００当量以下である。【０１１２】
均一系触媒とアミン化合物からなる水素添加触媒は、予め均一系触媒とアミン化合物とを接触処理したものを用いることも可能であるが、均一系触媒とアミン化合物とを予め接触処理することなく、それぞれ直接反応系に添加してもよい。【０１１３】
開環メタセシス重合体の水素添加反応において用いられる溶媒として開環メタセシス重合体を溶解し溶媒自体が水素添加されないものであればどのようなものでもよく、たとえば、テトラヒドロフラン、ジエチルエーテル、ジブチルエーテル、ジメトキシエタンなどのエーテル類；
ベンゼン、トルエン、キシレン、エチルベンゼンなどの芳香族炭化水素；
ペンタン、ヘキサン、ヘプタンなどの脂肪族炭化水素；
シクロペンタン、シクロヘキサン、メチルシクロヘキサン、ジメチルシクロヘキサン、デカリンなどの脂肪族環状炭化水素；
メチレンジクロリド、ジクロロエタン、ジクロロエチレン、テトラクロロエタン、クロルベンゼン、トリクロルベンゼンなどのハロゲン化炭化水素等が挙げられ、これらは２種以上を併用してもよい。【０１１４】
開環メタセシス重合体の水素添加反応において、水素圧力は、通常、常圧以上、好ましくは０．５ＭＰａ以上、特に好ましくは２ＭＰａ以上とする。また、水素圧力は、通常３０ＭＰａ以下、好ましくは２０ＭＰａ以下、特に好ましくは１５ＭＰａ以下の範囲で行われる。
水素添加反応の反応温度は、通常０℃以上、室温以上、特に好ましくは５０℃以上とする。また、反応温度は、通常３００℃以下、好ましくは２５０℃以下、特に好ましくは２００℃以下とする。
また、望まれる水素添加率によってこれらの条件や反応時間を設定することができる。【０１１５】
開環メタセシス重合体の水素添加反応の終了後、公知の方法により重合体に残存する開環メタセシス触媒または水素添加触媒を除去することができる。また、開環メタセシス重合体水素添加物溶液から重合体水素添加物の回収法は特に限定されず、公知の方法を用いることができる。たとえば、撹拌下の貧溶媒中に反応溶液を排出し重合体水素添加物を凝固させ濾過法、遠心分離法、デカンテーション法等により回収する方法、反応溶液中にスチームを吹き込んで重合体水素添加物を析出させるスチームストリッピング法、反応溶液から溶媒を加熱等により直接除去する方法等が挙げられる。【０１１６】
本発明のメタセシス触媒は環状オレフィンの重合以外にアセチレン類のアルキン重合や二重結合や三重結合を有する有機化合物の閉環メタセシス反応、クロスメタセシス反応等の有機合成反応の反応触媒として用いる場合も、重合反応と同様に副反応を起こすことなくメタセシス反応を行うことができる。これらのメタセシス反応は、無溶媒または有機溶媒中での懸濁重合または溶液重合であってもよく、また、温度、圧力、時間および濃度などの反応条件に特に制限はない。【０１１７】
本発明の有機遷移金属錯体化合物の製造方法によれば、該有機遷移金属錯体化合物を工業的にかつ経済的に効率よく製造することが可能である。本発明における有機遷移金属錯体化合物は、たとえば、アルキリデン錯体化合物、アルキリジン錯体化合物、フィッシャー型カルベン錯体化合物、メタロセン錯体化合物および、ポストメタロセン錯体化合物等として使用可能であり、さらに有機合成反応の触媒としても使用することができる。【０１１８】
また、本発明の有機遷移金属錯体化合物の製造方法で合成して得られるメタセシス触媒は、アルカリ金属の含有量を低減させることができ、たとえば、アルカリ金属の含有量を１０ｐｐｍ以下とすることもできる。該触媒を用いて重合された環状オレフィン等の開環メタセシス重合体は、たとえば事前にアルカリ金属を除去することなく水素添加反応を行なうことができ、さらに、その開環メタセシス重合体または水素添加物は、たとえばアルカリ金属含有量に厳しい制限のある電子材料用途などにも好適に使用することができ、工業的に極めて価値がある。
【実施例】
【０１１９】
以下に実施例を示してさらに本発明を説明するが、本発明はこれら実施例に制限されるものではない。【０１２０】
なお、以下の実施例および比較例において、得られた有機遷移金属錯体化合物は、重水素化ベンゼンに溶解し、２７０ＭＨｚまたは５００ＭＨｚの1Ｈ−ＮＭＲを用いて分析した。
また、アルカリ金属の含有量は誘導結合プラズマ質量分析法（ＩＣＰ−ＭＳ）により定量した。なお、アルカリ金属の検出限界は１０ｐｐｂである。
重合体または重合体水素添加物の分子量は、ゲルパーミエーションクロマトグラフィー（ＧＰＣ）を用いて、重合して得られた開環メタセシス重合体およびその水素添加物の粉末をテトラヒドロフランに溶解し、検出器として、日本分光製８３０−ＲＩ、カラムとして、Ｓｈｏｄｅｘｋ−８０４，８０３，８０２．５を使用し、ポリスチレンスタンダードによって分子量を較正した。
また、重合体のガラス転移温度（Ｔｇ）は島津製作所社製ＤＳＣ−５０を用い、測定試料を窒素下で１０℃／分の昇温速度で測定を行った。【０１２１】
［実施例１］
窒素下で５０ｍｌのナス型フラスコにＭｏ（＝ＣＨＣＭｅ2Ｐｈ）（＝Ｎ−２，６−iＰｒ2Ｃ6Ｈ3）（ＯＳＯ2ＣＦ3）2（ｄｍｅ）（１．００ｇ）を入れ、ジエチルエーテルに懸濁させて、室温、撹拌下でトリエチルアミン（０．２７ｇ）を入れた。その後、−３０℃に冷却し、パーフルオロ−ｔｅｒｔ−ブチルアルコール（０．６３ｇ）を撹拌しながら滴下した。３時間後、溶媒を除去し、ペンタンで抽出した後、ろ過、減圧乾固することで、黄色の固体１．０９ｇを得た。この固体のＮＭＲスペクトルから、Ｍｏ（＝ＣＨＣＭｅ2Ｐｈ）（＝Ｎ−２，６−iＰｒ2Ｃ6Ｈ3）［ＯＣ（ＣＦ3)3］2の生成を確認した。また、得られた固体からアルカリ金属は検出されなかった。【０１２２】
［比較例１］
実施例１において窒素下でパーフルオロ−ｔｅｒｔ−ブチルアルコール（５．０ｇ）とｎ−ブチルリチウム（１．６Ｍヘキサン溶液１３．２ｍｌ）から合成し、精製したパーフルオロ−ｔｅｒｔ−ブトキシリチウム（０．６４ｇ）をトリエチルアミン（０．２７ｇ）とパーフルオロ−ｔｅｒｔ−ブチルアルコール（０．６３ｇ）の代わりに用いたこと以外は実施例１に準じて行った。得られた固体は黒ずんでいて、出発物質のモリブデン錯体と分解生成物が混合していた。また、得られた固体から、リチウムが２３０ｐｐｍ検出された。さらに、得られた固体を−３０℃に冷却したペンタン５ｍｌで２回洗浄した後も、リチウムが１００ｐｐｍ以上検出された。【０１２３】
［比較例２］
実施例１においてトリエチルアミンを用いなかったこと以外は実施例１に準じて行った。得られた固体は出発原料のモリブデン錯体とアルキリデンを消失した分解生成物の混合物であった。また、得られた固体からアルカリ金属は検出されなかった。【０１２４】
［実施例２］
実施例１においてパーフルオロ−ｔｅｒｔ−ブチルアルコールに代えて１，１，１，３，３，３−ヘキサフルオロ−２−メチル−２−プロパノール（０．４８ｇ）を用いたこと以外は実施例１に準じて行い、黄色の固体を０．９５ｇ得た。この固体のＮＭＲスペクトルから、Ｍｏ（＝ＣＨＣＭｅ2Ｐｈ）（＝Ｎ−２，６−iＰｒ2Ｃ6Ｈ3）［ＯＣＭｅ（ＣＦ3）2］2の生成を確認した。また、得られた固体からアルカリ金属は検出されなかった。【０１２５】
［比較例３］
実施例２において窒素下で１，１，１，３，３，３−ヘキサフルオロ−２−メチル−２−プロパノール（５．０ｇ）とｎ−ブチルリチウム（１．６Ｍヘキサン溶液１８．９ｍｌ）から合成し、精製した１，１，１，３，３，３−ヘキサフルオロ−２−メチルプロポキシリチウム（０．５０ｇ）をトリエチルアミン（０．２７ｇ）と１，１，１，３，３，３−ヘキサフルオロ−２−メチル−２−プロパノール（０．４８ｇ）の代わりに用いたこと以外は実施例２に準じて行い、黄色の固体０．７４ｇを得た。【０１２６】
この固体のＮＭＲスペクトルから、Ｍｏ（＝ＣＨＣＭｅ2Ｐｈ）（＝Ｎ−２，６−iＰｒ2Ｃ6Ｈ3）［ＯＣＭｅ（ＣＦ3）2］2の生成を確認した。また、得られた固体からリチウムが２００ｐｐｍ検出された。【０１２７】
［実施例３］
窒素下で５０ｍｌのナス型フラスコにＭｏ（＝ＣＨＣＭｅ2Ｐｈ）（＝Ｎ−２，６−iＰｒ2Ｃ6Ｈ3）（ＯＳＯ2ＣＦ3）2（ｄｍｅ）（１．００ｇ）を入れ、約１０ｍｌのジエチルエーテルに懸濁させて、室温、撹拌下でトリエチルアミン（０．２７ｇ）を入れた。その後、−３０℃に冷却し、２−メチル−２−プロパンチオール（０．２４ｇ）を撹拌しながら滴下した。室温で３時間撹拌後、溶媒を除去し、ペンタンで抽出した後、ろ過、減圧乾固することで赤褐色の固体を得た。この固体のＮＭＲスペクトルからＭｏ（＝ＣＨＣＭｅ2Ｐｈ）（＝Ｎ−２，６−iＰｒ2Ｃ6Ｈ3）（ＳtＢｕ）2の生成を確認した。また、得られた固体の1Ｈ−ＮＭＲスペクトルを図１に示す。また、得られた固体からアルカリ金属は検出されなかった。【０１２８】
［比較例４］
実施例３において窒素下で２−メチル−２−プロパンチオール（５．０ｇ）と水素化カリウム（２．２ｇ）から合成し、精製した２−メチル−２−プロポチオキシカリウム（０．３４ｇ）をトリエチルアミン（０．２７ｇ）と２−メチル−２−プロパンチオール（０．２４ｇ）の代わりに用いたこと以外は実施例３に準じて行った。得られた固体は出発原料のモリブデン錯体と分解生成物の混合物であった。また、得られた固体からカリウムが３００ｐｐｍ検出された。【０１２９】
［実施例４］
窒素下で５０ｍｌのナス型フラスコにＭｏ（＝ＣＨtＢｕ）（＝Ｎ−２，６−Ｍｅ2Ｃ6Ｈ3）（ＯＳＯ2ＣＦ3）2（ｄｍｅ）（１．００ｇ）を入れ、ジエチルエーテルに懸濁させて、室温、撹拌下でトリエチルアミン（０．３２ｇ）を入れた。その後、−３０℃に冷却し、２−メチル−２−プロパノール（０．２３ｇ）を撹拌しながら滴下した。３時間後、溶媒を除去し、ペンタンで抽出した後、ろ過、減圧乾固することで黄色の固体０．６５ｇを得た。この固体のＮＭＲスペクトルから、Ｍｏ（＝ＣＨＣＭｅ3）（＝Ｎ−２，６−Ｍｅ2Ｃ6Ｈ3）（ＯtＢｕ）2の生成を確認した。また、得られた固体からアルカリ金属は検出されなかった。【０１３０】
［実施例５］
窒素下で５０ｍｌのナス型フラスコにＭｏ（＝ＣＨＣＭｅ2Ｐｈ）（＝Ｎ−２，６−Ｍｅ2Ｃ6Ｈ3）（ＯＳＯ2ＣＦ3）2（ｄｍｅ）（１．００ｇ）を入れ、ジエチルエーテルに懸濁させて、室温、撹拌下でトリエチルアミン（０．３０ｇ）を入れた。その後、−３０℃に冷却し、パーフルオロ−ｔｅｒｔ−ブチルアルコール（０．６７ｇ）を撹拌しながら滴下した。１６時間後、溶媒を除去し、ペンタンで抽出した後、ろ過、減圧乾固することで黄色の固体１．０２ｇを得た。この固体のＮＭＲスペクトルから、Ｍｏ（＝ＣＨＣＭｅ2Ｐｈ）（＝Ｎ−２，６−Ｍｅ2Ｃ6Ｈ3）［ＯＣ（ＣＦ3）3］2の生成を確認した。また、得られた固体からアルカリ金属は検出されなかった。【０１３１】
［実施例６］
窒素下で５０ｍｌのナス型フラスコにＭｏ（＝ＣＨＳｉＭｅ3）（＝Ｎ−Ａｄ）（ＯＳＯ2ＣＦ3）2（ｄｍｅ）（１．００ｇ）を入れ、ジエチルエーテルに懸濁させて、室温、撹拌下でトリエチルアミン（０．２９ｇ）を入れた。その後、−３０℃に冷却し、２，６−ジイソプロピルフェノール（０．５０ｇ）を撹拌しながら滴下した。３時間後、溶媒を除去し、ペンタンで抽出した後、ろ過、減圧乾固することで黄色の固体０．９１ｇを得た。この固体のＮＭＲスペクトルから、Ｍｏ（＝ＣＨＳｉＭｅ3）（＝Ｎ−Ａｄ）（Ｏ−２，６−iＰｒ2Ｃ6Ｈ3）2の生成を確認した。また、得られた固体からアルカリ金属は検出されなかった。なお、Ａｄはアダマンチル基を示す。【０１３２】
［実施例７］
窒素下で５０ｍｌのナス型フラスコにＭｏ（＝ＣＨＣＭｅ3）（＝Ｎ−２，６−Ｃｌ2Ｃ6Ｈ3）（ＯＳＯ2ＣＦ3）2（ｄｍｅ）（１．００ｇ）を入れ、ジエチルエーテルに懸濁させて、室温、撹拌下でトリエチルアミン（０．３０ｇ）を入れた。その後、−３０℃に冷却し、３，３'−ジ−ｔｅｒｔ−ブチル−５，５'，６，６'−テトラメチル−２，２'−ジヒドロキシビフェニル（０．５１ｇ）を撹拌しながら滴下した。３時間後、溶媒を除去し、ペンタンで抽出した後、ろ過、減圧乾固することで黄色の固体１．００ｇを得た。この固体のＮＭＲスペクトルから、下記化学式（８）で表わされる化合物の生成を確認した。また、得られた固体からアルカリ金属は検出されなかった。【０１３３】
【化１０】
2007046352.tif 000011
【０１３４】
［実施例８］
窒素下で５０ｍｌのナス型フラスコにＷ（＝ＣＨＣＨ＝ＣＭｅＰｈ）（＝Ｎ−２，６−Ｍｅ2Ｃ6Ｈ3）Ｃｌ2（ＰＭｅ3）2（１．００ｇ）を入れ、約１０ｍｌのジエチルエーテルに懸濁させて、室温、撹拌下でトリエチルアミン（０．３７ｇ）を入れた。その後、−３０℃に冷却し、２−メチル−２−プロパノール（０．２６ｇ）を撹拌しながら滴下した。室温で３時間撹拌後、溶媒を除去し、ペンタンで抽出した後、ろ過、減圧乾固することで黄褐色の固体０．９０ｇを得た。この固体のＮＭＲスペクトルから、Ｗ（＝ＣＨＣＨ＝ＣＭｅＰｈ）（＝Ｎ−２，６−Ｍｅ2Ｃ6Ｈ3）（ＯtＢｕ）2ＰＭｅ3の生成を確認した。また、得られた固体からアルカリ金属は検出されなかった。【０１３５】
［実施例９］
窒素下で５０ｍｌのナス型フラスコにＷ（＝ＣＨtＢｕ）（＝Ｎ−２，６−iＰｒ2Ｃ6Ｈ3）Ｃｌ2（ｄｍｅ）（１．００ｇ）を入れ、約１０ｍｌのジエチルエーテルに懸濁させて、室温、撹拌下でトリエチルアミン（０．３６ｇ）を入れた。その後、−３０℃に冷却し、１，１，１，３，３，３−ヘキサフルオロ−２−メチル−２−プロパノール（０．６３ｇ）を撹拌しながら滴下した。室温で３時間撹拌後、溶媒を除去し、ペンタンで抽出した後、ろ過、減圧乾固することで黄色の固体０．８８ｇを得た。この固体のＮＭＲスペクトルから、Ｗ（＝ＣＨtＢｕ）（＝Ｎ−２，６−iＰｒ2Ｃ6Ｈ3）［ＯＣＭｅ（ＣＦ3）2］2の生成を確認した。また、得られた固体からアルカリ金属は検出されなかった。【０１３６】
［実施例１０］
窒素下で５０ｍｌのナス型フラスコにＷ（＝Ｎ−２，６−Ｍｅ2Ｃ6Ｈ3）Ｃｌ4（ｔｈｆ）（１．００ｇ）を入れ、約１０ｍｌのジエチルエーテルに懸濁させて、室温、撹拌下でトリエチルアミン（０．４０ｇ）を入れた。その後、−３０℃に冷却し、２−メチル−２−プロパノ−ル（０．３０ｇ）を撹拌しながら滴下した。室温で３時間撹拌後、溶媒を除去し、ペンタンで抽出した後、ろ過、減圧乾固することで黄色の固体０．９５ｇを得た。この固体のＮＭＲスペクトルから、Ｗ（＝Ｎ−２，６−Ｍｅ2Ｃ6Ｈ3）（ＯtＢｕ）2Ｃｌ2の生成を確認した。また、得られた固体からアルカリ金属は検出されなかった。【０１３７】
［実施例１１］
窒素下で５０ｍｌのナス型フラスコに[Ｅｔ4Ｎ][Ｗ（≡ＣtＢｕ）Ｃｌ4]（１．００ｇ）を入れ、約１０ｍｌのジエチルエーテルに懸濁させて、室温、撹拌下でトリエチルアミン（０．４０ｇ）を入れた。その後、−３０℃に冷却し、２−メチル−２−プロパノール（０．２９ｇ）を撹拌しながら滴下した。室温で３時間撹拌後、溶媒を除去し、ペンタンで抽出した後、ろ過、減圧乾固することで黄白色の固体を得た。この固体のＮＭＲスペクトルから、Ｗ（≡ＣtＢｕ）（ＯtＢｕ）3の生成を確認した。また、得られた固体からアルカリ金属は検出されなかった。【０１３８】
［実施例１２］
窒素下でテトラシクロ[４．４．０．１2.5．１7.10]−３−ドデセン（１０．００ｇ）と１，５−ヘキサジエン（５０ｍｇ）を乾燥テトラヒドロフラン（６０ｍｌ）に溶解し、室温で撹拌した。そこに、実施例２で合成したＭｏ（＝ＣＨＣＭｅ2Ｐｈ）（＝Ｎ−２，６−iＰｒ2Ｃ6Ｈ3）［ＯＣＭｅ（ＣＦ3）2］2（４７ｍｇ）を乾燥テトラヒドロフラン（２ｍｌ）に溶解させた溶液を加え、室温で撹拌した。１時間後にノルマルブチルアルデヒド（１８．５ｍｇ、０．２５ｍｍｏｌ）を乾燥テトラヒドロフランに溶解させた溶液を加え、反応を停止した。反応溶液を０．１ｇとり、1Ｈ−ＮＭＲにて反応率を測定したところ、重合反応は１００％進行していた。さらに反応溶液を１ｇとり、メタノールに加えて開環メタセシス重合体を沈殿させ、ろ別分離後真空乾燥を行うことにより白色粉末状の開環メタセシス重合体を得た。この開環メタセシス重合体のＧＰＣで測定した重量平均分子量（Ｍｗ）は２０１００、分子量分布（Ｍｗ／Ｍｎ）は１．５２であった。【０１３９】
［比較例５］
実施例１２において、実施例２で合成したＭｏ（＝ＣＨＣＭｅ2Ｐｈ）（＝Ｎ−２，６−iＰｒ2Ｃ6Ｈ3）［ＯＣＭｅ（ＣＦ3）2］2のかわりに、比較例３で合成したＭｏ（＝ＣＨＣＭｅ2Ｐｈ）（＝Ｎ−２，６−iＰｒ2Ｃ6Ｈ3）［ＯＣＭｅ（ＣＦ3）2］2を用いた以外は実施例１２に準じて行った。反応停止後の反応溶液を０．１ｇとり、1Ｈ−ＮＭＲにて反応率を測定したところ、重合反応は９８％であった。さらに反応溶液を１ｇとり、メタノールに加えて開環メタセシス重合体を沈殿させ、ろ別分離後真空乾燥を行うことにより白色粉末状の開環メタセシス重合体を得た。この開環メタセシス重合体のＧＰＣで測定した重量平均分子量（Ｍｗ）は２３３００、分子量分布（Ｍｗ／Ｍｎ）は１．７０であった。【０１４０】
［実施例１３］
実施例１２で合成した反応溶液５０．０ｇにＲｕ（ＰＰｈ3）4Ｃｌ2（５ｍｇ）とトリエチルアミン（１ｍｇ）を加え、水素圧１０ＭＰａ、１２５℃で７時間水素添加反応を行った後、温度を室温まで戻し、ついで水素ガスを放出した。この開環メタセシス重合体水素添加物溶液をメタノールに加えて開環メタセシス重合体水素添加物を沈殿させ、ろ別分離後真空乾燥を行うことにより白色粉末状の開環メタセシス重合体水素添加物７．７ｇを得た。得られた開環メタセシス重合体水素添加物の1Ｈ−ＮＭＲから算出した水素添加率は主鎖のオレフィンのプロトンに帰属するピークが認められず、その水素添加率は１００％であり、ＧＰＣで測定した重量平均分子量（Ｍｗ）は２９２００、分子量分布（Ｍｗ／Ｍｎ）は１．６０であった。【０１４１】
［比較例６］
実施例１３において、実施例１２で合成した反応溶液のかわりに、比較例５で合成した反応溶液を用いた以外は実施例１３に準じて行った。開環メタセシス重合体水素添加物溶液をメタノールに加えて開環メタセシス重合体水素添加物を沈殿させ、ろ別分離後真空乾燥を行うことにより白色粉末状の開環メタセシス重合体水素添加物６．９ｇを得た。得られた開環メタセシス重合体水素添加物の1Ｈ−ＮＭＲから算出した水素添加率は主鎖のオレフィンのプロトンに帰属するピークが認められ、その水素添加率は８０％であり、ＧＰＣで測定した重量平均分子量（Ｍｗ）は３２６００、分子量分布（Ｍｗ／Ｍｎ）は２．０１であった。【０１４２】
［実施例１４］
実施例１におけるトリエチルアミン（０．２７ｇ）に代えてピリジン（０．２２ｇ）を使用したこと以外は実施例１に準じて行い、黄色の固体１．０７ｇを得た。この固体のＮＭＲスペクトルから、Ｍｏ（＝ＣＨＣＭｅ2Ｐｈ）（＝Ｎ−２，６−iＰｒ2Ｃ6Ｈ3）［ＯＣ（ＣＦ3）3］2の生成を確認した。また、得られた固体からアルカリ金属は検出されなかった。【０１４３】
［実施例１５］
実施例１におけるトリエチルアミン（０．２７ｇ）に代えて２，６−ジメチルピリジン（０．２９ｇ）を使用したこと以外は実施例１に準じて行い、黄色の固体１．０８ｇを得た。この固体のＮＭＲスペクトルから、Ｍｏ（＝ＣＨＣＭｅ2Ｐｈ）（＝Ｎ−２，６−iＰｒ2Ｃ6Ｈ3）［ＯＣ（ＣＦ3）3］2の生成を確認した。また、得られた固体からアルカリ金属は検出されなかった。【０１４４】
［実施例１６］
窒素下で５０ｍｌのナス型フラスコにＯｓ（＝Ｎ−２，６−iＰｒ2Ｃ6Ｈ3）（ＣＨ2tＢｕ）2Ｃｌ2（１．００ｇ）を入れ、約１０ｍｌのジエチルエーテルに懸濁させて、室温、撹拌下でトリエチルアミン（０．３７ｇ）を入れた。その後、−３０℃に冷却し、２−メチル−２−プロパノ−ル（０．２７ｇ）を撹拌しながら滴下した。室温で３時間撹拌後、溶媒を除去し、ペンタンで抽出した後、ろ過、減圧乾固することで黄色の固体０．８４ｇを得た。この固体のＮＭＲスペクトルから、Ｏｓ（＝Ｎ−２，６−iＰｒ2Ｃ6Ｈ3）（ＣＨ2tＢｕ）2（ＯtＢｕ）2の生成を確認した。また、得られた固体からアルカリ金属は検出されなかった。【０１４５】
［実施例１７］
窒素下で５０ｍｌのナス型フラスコにＶ（＝Ｎ−２，６−Ｍｅ2Ｃ6Ｈ3）Ｃｌ3（１．００ｇ）を入れ、約１０ｍｌのジエチルエーテルに懸濁させて、室温、撹拌下でトリエチルアミン（０．３７ｇ）を入れた。その後、−３０℃に冷却し、パーフルオロ−ｔｅｒｔ−ブチルアルコール（０．８６ｇ）を撹拌しながら滴下した。室温で３時間撹拌後、溶媒を除去し、ペンタンで抽出した後、ろ過、減圧乾固することで黄色の固体１．０８ｇを得た。この固体のＮＭＲスペクトルから、Ｖ（＝Ｎ−２，６−Ｍｅ2Ｃ6Ｈ3）［ＯＣ（ＣＦ3）3］Ｃｌ2の生成を確認した。また、得られた固体からアルカリ金属は検出されなかった。【０１４６】
［実施例１８］
窒素雰囲気下で８−ｔｅｒｔ−ブチルオキシカルボニル−テトラシクロ［４．４．０．１2,5．１7,10］−３−ドデセン（１５ｇ）と４−オキサ−トリシクロ［５．２．１．０2,6］−８−デセン−３，５−ジオン（８．８ｇ）を乾燥テトラヒドロフラン１００ｍｌに溶解し、１，５−ヘキサジエンを３００ｍｇ加え、攪拌し、実施例５で合成したＭｏ（＝ＣＨＣＭｅ2Ｐｈ）（＝Ｎ−２，６−Ｍｅ2Ｃ6Ｈ3）［ＯＣ（ＣＦ3）3］2（３０ｍｇ）を乾燥テトラヒドロフラン（２ｍｌ）に溶解させた溶液を加え、室温で撹拌した。その後、ブチルアルデヒド（７ｍｇ）を加え３０分間攪拌した。反応溶液を０．１ｇとり、1Ｈ−ＮＭＲにて反応率を測定したところ、重合反応は１００％進行していた。さらに反応溶液を１ｇとり、水に加えて開環メタセシス重合体を沈殿させ、ろ別分離後真空乾燥を行うことにより白色粉末状の開環メタセシス重合体を得た。この開環メタセシス重合体のＧＰＣで測定した重量平均分子量（Ｍｗ）は１４５００、分子量分布（Ｍｗ／Ｍｎ）は１．６８であり、Ｔｇは１５５℃であった。【０１４７】
［実施例１９］
実施例１８で合成した反応溶液５０．０ｇにＲｕ（Ｈ）（ＣＯ）（ＰＰｈ3）3Ｃｌ（４ｍｇ）とトリエチルアミン（１ｍｇ）を加え、水素圧１０ＭＰａ、１２５℃で７時間水素添加反応を行った後、温度を室温まで戻し、ついで水素ガスを放出した。この開環メタセシス重合体水素添加物溶液をメタノールに加えて開環メタセシス重合体水素添加物を沈殿させ、ろ別分離後真空乾燥を行うことにより粉末状の開環メタセシス重合体水素添加物１２．０ｇを得た。得られた開環メタセシス重合体水素添加物の1Ｈ−ＮＭＲから算出した水素添加率は主鎖のオレフィンのプロトンに帰属するピークが認められず、その水素添加率は１００％であり、ＧＰＣで測定した重量平均分子量（Ｍｗ）は２０２００、分子量分布（Ｍｗ／Ｍｎ）は１．７５、Ｔｇは１２５℃であった。【０１４８】
［実施例２０］
窒素雰囲気下で５，５，６−トリフルオロ−６−（トリフルオロメチル）ビシクロ［２．２．１］ヘプト−２−エン（２８．２２ｇ）と１，５−ヘキサジエン（８０ｍｇ）の酢酸エチル（６０ｍｌ）溶液に、実施例２で合成したＭｏ（＝ＣＨＣＭｅ2Ｐｈ）（＝Ｎ−２，６−iＰｒ2Ｃ6Ｈ3）［ＯＣＭｅ（ＣＦ3）2］2（２０ｍｇ）の酢酸エチル溶液（２ｍｌ）に溶解した溶液を加え、５０℃で撹拌した。３６時間後にブチルアルデヒド（７ｍｇ）を溶液に加え、反応を停止した。反応溶液を０．１ｇとり、1Ｈ−ＮＭＲにて反応率を測定したところ、重合反応は１００％進行していた。さらに反応溶液を１ｇとり、メタノールに加えて開環メタセシス重合体を沈殿させ、ろ別分離後真空乾燥を行うことにより粉末状の開環メタセシス重合体を得た。この開環メタセシス重合体のＧＰＣで測定した重量平均分子量（Ｍｗ）は４９３００、分子量分布（Ｍｗ／Ｍｎ）は２．４２、Ｔｇは１３８℃であった。【０１４９】
［実施例２１］
実施例２０で合成した反応溶液５０．０ｇをパラジウムカーボンによって１６０℃、水素圧１０ＭＰａで水素添加反応を行った後、温度を室温まで戻し、ついで水素ガスを放出した。この開環メタセシス重合体水素添加物溶液をメタノールに加えることで、粉体状の開環メタセシス重合体水素添加物を得た。得られたポリマーの水素添加率は１００％、重量平均分子量（Ｍｗ）は５３０００、分子量分布（Ｍｗ／Ｍｎ）は、２．６４、Ｔｇは１０７℃であった。【０１５０】
［実施例２２］
窒素下で１，５−シクロオクタジエン（５．２２ｇ）のＴＨＦ（２０ｍｌ）溶液に、実施例２で合成したＭｏ（＝ＣＨＣＭｅ2Ｐｈ）（＝Ｎ−２，６−iＰｒ2Ｃ6Ｈ3）［ＯＣＭｅ（ＣＦ3）2］2（３６０ｍｇ）のＴＨＦ溶液（５ｍｌ）に溶解した溶液を加え、室温で撹拌した。３時間後にブチルアルデヒド（１２０ｍｇ）を溶液に加え、反応を停止した。反応溶液を０．１ｇとり、1Ｈ−ＮＭＲにて反応率を測定したところ、重合反応は１００％進行していた。さらに反応溶液を１ｇとり、メタノールに加えて開環メタセシス重合体を沈殿させ、ろ別分離後真空乾燥を行うことにより粉末状の開環メタセシス重合体を得た。この開環メタセシス重合体のＧＰＣで測定した重量平均分子量（Ｍｗ）は７４３００、分子量分布（Ｍｗ／Ｍｎ）は１．５４、Ｔｇは−１００℃であった。【０１５１】
［実施例２３］
窒素雰囲気下で２，３−ビストリフルオロメチル−７−オキサ−ビシクロ［２．２．１］ヘプタ−２，５−ジエン（７．４ｇ）のＴＨＦ（６０ｍｌ）溶液に、実施例２で合成したＭｏ（＝ＣＨＣＭｅ2Ｐｈ）（＝Ｎ−２，６−iＰｒ2Ｃ6Ｈ3）［ＯＣＭｅ（ＣＦ3）2］2（４０ｍｇ）のＴＨＦ（２ｍｌ）に溶解した溶液を加え、室温で撹拌した。４０時間後にブチルアルデヒド（１５ｍｇ）を溶液に加え、反応を停止した。反応溶液を０．１ｇとり、1Ｈ−ＮＭＲにて反応率を測定したところ、重合反応は１００％進行していた。さらに反応溶液を１ｇとり、メタノールに加えて開環メタセシス重合体を沈殿させ、ろ別分離後真空乾燥を行うことにより粉末状の開環メタセシス重合体を得た。この開環メタセシス重合体のＧＰＣで測定した重量平均分子量（Ｍｗ）は１７６０００、分子量分布（Ｍｗ／Ｍｎ）は１．１３、Ｔｇは９１℃であった。【０１５２】
［実施例２４］
実施例２３で合成した反応溶液５０．０ｇをパラジウムカーボンによって１３０℃、水素圧９．５ＭＰａで水素添加反応を行った後、温度を室温まで戻し、ついで水素ガスを放出した。この開環メタセシス重合体水素添加物溶液をメタノールに加えることで、粉体状の開環メタセシス重合体水素添加物を得た。得られたポリマーは主鎖二重結合と環内部二重結合とも水素添加されており、その水素添加率１００％、重量平均分子量（Ｍｗ）は１９００００、分子量分布（Ｍｗ／Ｍｎ）は１．２１、Ｔｇは３８℃であった。【０１５３】
［実施例２５］
窒素下で５０ｍｌのナス型フラスコにＭｏ（＝ＣＨＣＭｅ2Ｐｈ）（＝Ｎ−２，６−iＰｒ2Ｃ6Ｈ3）（ＯＳＯ2ＣＦ3）2（ｄｍｅ）（１．００ｇ）を入れ、ジエチルエーテルに懸濁させて、室温、撹拌下でピリジン（Ｐｙ）を０．３３ｇ入れた。その後、−３０℃に冷却し、２，６−ジクロロフェノール（２，６−Ｃｌ2Ｃ6Ｈ3ＯＨ）０．４３ｇを撹拌しながら加えた。３時間後、溶媒を除去し、ペンタンで抽出した後、ろ過、減圧乾固することで、黄色の固体０．４６ｇを得た。この固体のＮＭＲスペクトルから、Ｍｏ（＝ＣＨＣＭｅ2Ｐｈ）（＝Ｎ−２，６−iＰｒ2Ｃ6Ｈ3）（Ｏ−２，６−Ｃｌ2Ｃ6Ｈ3）2（Ｐｙ）の生成を確認した。また、得られた固体からアルカリ金属は検出されなかった。
【図１】
2007046352.tif 000014
【国際調査報告】
2007046352.tif 000015
2007046352.tif 000016
2007046352.tif 000017
2007046352.tif 000018